"支持体上に、画像記録層と、必要に応じて下塗り層を有し、画像記録層又は下塗り層の少なくともいずれかにAベタイン構造を少なくとも2つ有するモノマー単位を含むエチレン性ポリマーを含有することを特徴とする平版印刷版原版。前記ベタイン構造が、スルホベタイン又はカルボベタインであることを特徴とする請求項1記載の平版印刷版原版。前記エチレン性ポリマーが、下記一般式1で表される構造を有するモノマー単位を少なくとも含むポリマーであることを特徴とする請求項2記載の平版印刷版原版。一般式1中、R1~R4は各々独立に置換基を有してもよい炭素原子数1~10のアルキル基、アルケニル基、アルキニル基、シクロアルキル基又はアリール基を表す。あるいはR1、R2、R3、R4の任意の2つが互いに結合して複素環を形成してもよい。W1、Y1、Y2は各々独立に置換基を有してもよい2価の連結基を表す。Vは各々独立にSO3-又はCOO-のいずれかを表す。ただし、R1~R4、W1、Y1、Y2のうち少なくとも1つは、連結基を介してポリマー主鎖に結合する基である。前記エチレン性ポリマーが、下記一般式2で表される構造を有するモノマー単位を少なくとも含むポリマーであることを特徴とする請求項3記載の平版印刷版原版。一般式2中、R1~R4は各々独立に置換基を有してもよい炭素原子数1~6のアルキル基、アルケニル基、アルキニル基、シクロアルキル基又はアリール基を表す。あるいはR1、R2、R3、R4の任意の2つが互いに結合して複素環を形成してもよい。W1、Y1、Y2は各々独立に置換基を有してもよい2価の連結基を表す。ただし、R1~R4、W1、Y1、Y2のうち少なくとも1つは、連結基を介してポリマー主鎖に結合する基である。前記エチレン性ポリマーが、下記一般式3及び4で表されるモノマー単位の少なくともいずれかを含むポリマーであることを特徴とする請求項4記載の平版印刷版原版。一般式3中、R10~R13は各々独立に置換基を有してもよい炭素原子数1~6のアルキル基、アルケニル基、アルキニル基、シクロアルキル基又はアリール基を表す。あるいはR10~R13の任意の2つが互いに結合して複素環を形成してもよい。R9は水素原子又はメチル基を表し、Z1は-CO-、-O-、-CH2O-、又は置換基を有してもよいフェニレン基を表す。W3は炭素原子数10以下の3価の連結基を表し、Y5、Y6は各々独立に置換基を有してもよい炭素原子数1~6のアルキレン基を表す。式4中、R15~R17は各々独立に置換基を有してもよい炭素原子数1~6のアルキル基、アルケニル基、アルキニル基、シクロアルキル基又はアリール基を表す。あるいはR15~R17の任意の2つが互いに結合して複素環を形成しても良い。R14は水素原子又はメチル基を表し、Z2は-CO-、-O-、-CH2O-、又は置換基を有してもよいフェニレン基を表す。X1、X2は各々独立に炭素原子数10以下の2価の連結基を表し、Y7、Y8は各々独立に置換基を有しても良い炭素原子数1~6のアルキレン基を表す。前記一般式3及び4のR10~R13、R15~R17が各々独立にメチル基、エチル基、又はR10、R11、R12、R13若しくはR15、R16、R17の群の任意の2つが互いに結合した5員若しくは6員の複素環を含有する基を表し、Z1、Z2が各々独立に-CO-又は置換基を有してもよいフェニレン基を表し、W3が炭素原子数10以下の3価の連結基を表し、X1、X2が各々独立に炭素原子数10以下の2価の連結基を表し、Y5~Y8が各々独立に炭素原子数2~5のアルキレン基を表すことを特徴とする請求項5記載の平版印刷版原版。前記エチレン性ポリマーが、下記一般式5で表されるモノマー単位を少なくとも含むポリマーであることを特徴とする、請求項6記載の平版印刷版原版。一般式5中、R19~R22は各々独立にメチル基又はエチル基を表し、R18は水素原子又はメチル基を表し、L1、L2は各々独立に炭素原子数5以下の2価の連結基を表す。Y9、Y10は各々独立に炭素原子数2~5のアルキレン基を表す。前記エチレン性ポリマーが、更に1支持体表面と相互作用する構造を側鎖に有するモノマー単位、及び2エチレン性不飽和重合性基を側鎖に有するモノマー単位を含み、かつ下塗り層に含有されることを特徴とする請求項1~7のいずれか一項に記載の平版印刷版原版。前記エチレン性ポリマーが、更に2エチレン性不飽和重合性基を側鎖に有するモノマー単位、及び3親水性基を有するモノマー単位を含み、かつ画像記録層に含有されることを特徴とする請求項1~7のいずれか一項に記載の平版印刷版原版。前記エチレン性ポリマーが、更に3親水性基を有するモノマー単位、及び4アクリロニトリル単位を含むポリマー微粒子であり、かつ画像記録層に含有されることを特徴とする請求項1~7のいずれか一項に記載の平版印刷版原版。前記画像記録層が、更にB重合開始剤、及びC重合性化合物を少なくとも含有する請求項1~10のいずれか1項に記載の平版印刷版原版。前記画像記録層が、画像様露光後に印刷機上で印刷インキ及び湿し水の少なくともいずれかを供給することにより未露光部分の除去が可能な画像記録層であることを特徴とする請求項1~11のいずれか一項に記載の平版印刷版原版。下記一般式5で表される構造を有するモノマー単位を少なくとも含むことを特徴とするポリマー。一般式5中、R19~R22は各々独立にメチル基又はエチル基を表し、R18は水素原子又はメチル基を表し、L1、L2は各々独立に炭素原子数5以下の2価の連結基を表す。Y9、Y10は各々独立に炭素原子数2~5のアルキレン基を表す。本発明の目的は、レーザー露光による画像記録が可能であり、現像性及び汚れ性に優れ、かつ十分な耐刷性を有する簡易現像型及び機上現像型の平版印刷版原版を提供すること、及びそれに用いられる新規なベタイン含有ポリマーを提供することである。1.支持体上に、画像記録層と、必要に応じて下塗り層を有し、画像記録層又は下塗り層の少なくともいずれかにAベタイン構造を少なくとも2つ有するモノマー単位を含むエチレン性ポリマーを含有することを特徴とする平版印刷版原版。2.前記ベタイン構造が、スルホベタイン又はカルボベタインであることを特徴とする前記1記載の平版印刷版原版。3.前記エチレン性ポリマーが、下記一般式1で表される構造を有するモノマー単位を少なくとも含むポリマーであることを特徴とする前記2記載の平版印刷版原版。一般式1中、R1~R4は各々独立に置換基を有してもよい炭素原子数1~10のアルキル基、アルケニル基、アルキニル基、シクロアルキル基又はアリール基を表す。あるいはR1、R2、R3、R4の任意の2つが互いに結合して複素環を形成してもよい。W1、Y1、Y2は各々独立に置換基を有してもよい2価の連結基を表す。Vは各々独立にSO3-又はCOO-のいずれかを表す。ただし、R1~R4、W1、Y1、Y2のうち少なくとも1つは、連結基を介してポリマー主鎖に結合する基である。4.前記エチレン性ポリマーが、下記一般式2で表される構造を有するモノマー単位を少なくとも含むポリマーであることを特徴とする前記3記載の平版印刷版原版。一般式2中、R1~R4は各々独立に置換基を有してもよい炭素原子数1~6のアルキル基、アルケニル基、アルキニル基、シクロアルキル基又はアリール基を表す。あるいはR1、R2、R3、R4の任意の2つが互いに結合して複素環を形成してもよい。W1、Y1、Y2は各々独立に置換基を有してもよい2価の連結基を表す。ただし、R1~R4、W1、Y1、Y2のうち少なくとも1つは、連結基を介してポリマー主鎖に結合する基である。5.前記エチレン性ポリマーが、下記一般式3及び4で表されるモノマー単位の少なくともいずれかを含むポリマーであることを特徴とする前記4記載の平版印刷版原版。一般式3中、R10~R13は各々独立に置換基を有してもよい炭素原子数1~6のアルキル基、アルケニル基、アルキニル基、シクロアルキル基又はアリール基を表す。あるいはR10~R13の任意の2つが互いに結合して複素環を形成してもよい。R9は水素原子又はメチル基を表し、Z1は-CO-、-O-、-CH2O-、又は置換基を有してもよいフェニレン基を表す。W3は炭素原子数10以下の3価の連結基を表し、Y5、Y6は各々独立に置換基を有してもよい炭素原子数1~6のアルキレン基を表す。一般式4中、R15~R17は各々独立に置換基を有してもよい炭素原子数1~6のアルキル基、アルケニル基、アルキニル基、シクロアルキル基又はアリール基を表す。あるいはR15~R17の任意の2つが互いに結合して複素環を形成しても良い。R14は水素原子又はメチル基を表し、Z2は-CO-、-O-、-CH2O-、又は置換基を有してもよいフェニレン基を表す。X1、X2は各々独立に炭素原子数10以下の2価の連結基を表し、Y7、Y8は各々独立に置換基を有しても良い炭素原子数1~6のアルキレン基を表す。6.前記一般式3及び4のR10~R13、R15~R17が各々独立にメチル基、エチル基、又はR10、R11、R12、R13若しくはR15、R16、R17の群の任意の2つが互いに結合した5員若しくは6員の複素環を含有する基を表し、Z1、Z2が各々独立に-CO-又は置換基を有してもよいフェニレン基を表し、W3が炭素原子数10以下の3価の連結基を表し、X1、X2が各々独立に炭素原子数10以下の2価の連結基を表し、Y5~Y8が各々独立に炭素原子数2~5のアルキレン基を表すことを特徴とする前記5記載の平版印刷版原版。7.前記エチレン性ポリマーが、下記一般式5で表されるモノマー単位を少なくとも含むポリマーであることを特徴とする、前記6記載の平版印刷版原版。式中、R19~R22は各々独立にメチル基又はエチル基を表し、R18は水素原子又はメチル基を表し、L1、L2は各々独立に炭素原子数5以下の2価の連結基を表す。Y9、Y10は各々独立に炭素原子数2~5のアルキレン基を表す。8.前記エチレン性ポリマーが、更に1支持体表面と相互作用する構造を側鎖に有するモノマー単位、及び2エチレン性不飽和重合性基を側鎖に有するモノマー単位を含み、かつ下塗り層に含有されることを特徴とする前記1~7のいずれかに記載の平版印刷版原版。9.前記エチレン性ポリマーが、更に2エチレン性不飽和重合性基を側鎖に有するモノマー単位、及び3親水性基を有するモノマー単位を含み、かつ画像記録層に含有されることを特徴とする前記1~7のいずれかに記載の平版印刷版原版。10.前記エチレン性ポリマーが、更に3親水性基を有するモノマー単位、及び4アクリロニトリル単位を含むポリマー微粒子であり、かつ画像記録層に含有されることを特徴とする前記1~7のいずれかに記載の平版印刷版原版。11.前記画像記録層が、更にB重合開始剤、及びC重合性化合物を少なくとも含有する前記1~10のいずれか1項に記載の平版印刷版原版。12.前記画像記録層が、画像様露光後に印刷機上で印刷インキ及び湿し水の少なくともいずれかを供給することにより未露光部分の除去が可能な画像記録層であることを特徴とする前記1~11のいずれか一項に記載の平版印刷版原版。13.一般式5で表される構造を有するモノマー単位を少なくとも含むことを特徴とするポリマー。式中、R19~R22は各々独立にメチル基又はエチル基を表し、R18は水素原子又はメチル基を表し、L1、L2は各々独立に炭素原子数5以下の2価の連結基を表す。Y9、Y10は各々独立に炭素原子数2~5のアルキレン基を表す。本発明によれば、レーザー露光による画像記録が可能であり、現像性及び汚れ性に優れ、かつ十分な耐刷性を有する簡易現像型及び機上現像型の平版印刷版原版を提供することができる。平版印刷版原版本発明の平版印刷版原版は、支持体上に、画像記録層と、必要に応じて下塗り層を有し、画像記録層又は下塗り層の少なくともいずれかにAベタイン構造を少なくとも2つ有するモノマー単位を含むエチレン性ポリマーを含有することを特徴とする。以下、本発明の平版印刷版原版の要素及び構成成分について詳細に説明する。画像記録層Aベタイン構造を少なくとも2つ有するモノマー単位を含むエチレン性ポリマー本発明のエチレン性ポリマーは、ベタイン構造を少なくとも2つ有するモノマー単位を含むことを特徴とする。エチレン性ポリマーとは、エチレン性不飽和二重結合の重合により得られるポリマーであり、エチレン性不飽和二重結合を有する官能基としては、ビニル基、メタアクリロイル基のような基を挙げることができる。Iベタイン構造を少なくとも2つ有するモノマー単位本発明のエチレン性ポリマーにおけるベタイン構造としては、スルホベタイン構造、カルボベタイン構造、ホスホベタイン構造などを挙げることができるが、好ましくはスルホベタイン構造及びカルボベタイン構造であり、より好ましくはスルホベタイン構造である。スルホベタイン構造及びカルボベタイン構造としては、例えば以下の一般式1で示される構造が挙げられる。一般式1中、R1~R4は各々独立に置換基を有してもよい炭素原子数1~10のアルキル基、アルケニル基、アルキニル基、シクロアルキル基又はアリール基を表す。あるいはR1、R2、R3、R4の任意の2つが互いに結合して複素環を形成してもよい。W1、Y1、Y2は各々独立に置換基を有してもよい2価の連結基を表す。Vは各々独立にSO3-又はCOO-のいずれかを表す。ただし、R1~R4、W1、Y1、Y2のうち少なくとも1つは、連結基を介してポリマー主鎖に結合する基である。上式における好ましい態様を以下に示す。一般式1中、R1~R4は、各々独立に置換基を有してもよい炭素原子数1~6のアルキル基、アルケニル基、アルキニル基、シクロアルキル基又はアリール基を表す。あるいはR1、R2、R3、R4の任意の2つが互いに結合して複素環を形成してもよい。導入可能な置換基としては、例えば、ハロゲン原子、ヒドロキシ基、カルボキシ基、スルホナト基、ニトロ基、シアノ基、アミド基、アミノ基、アルキル基、アルケニル基、アルキニル基、アリール基、置換オキシ基、置換スルホニル基、置換カルボニル基、置換スルフィニル基、スルホ基、ホスホノ基、ホスホナト基、シリル基、複素環基、等が挙げられる。Y1、Y2は各々独立に置換基を有してもよい炭素原子数1~6のアルキレン基を表し、導入可能な置換基としては、例えば、ハロゲン原子、ヒドロキシ基、カルボキシ基、スルホナト基、ニトロ基、シアノ基、アミド基、アミノ基、アルキル基、アルケニル基、アルキニル基、アリール基、置換オキシ基、置換スルホニル基、置換カルボニル基、置換スルフィニル基、スルホ基、ホスホノ基、ホスホナト基、シリル基、複素環基、等が挙げられる。W1は各々独立に3~10価の非金属原子から構成される有機基であり、例えば、1から60個までの炭素原子、0個から10個までの窒素原子、0個から50個までの酸素原子、1個から100個までの水素原子、及び0個から20個までの硫黄原子から選ばれる少なくとも1種以上の元素から構成される有機基が挙げられる。より具体的な例としては、下記の構造が単独又は複数組み合わさって構成される有機基を挙げることができる。W1で表される有機基は、更に置換基を有してもよく、導入可能な置換基としては、例えば、ハロゲン原子、ヒドロキシ基、カルボキシ基、スルホナト基、ニトロ基、シアノ基、アミド基、アミノ基、アルキル基、アルケニル基、アルキニル基、アリール基、置換オキシ基、置換スルホニル基、置換カルボニル基、置換スルフィニル基、スルホ基、ホスホノ基、ホスホナト基、シリル基、複素環基、等が挙げられる。またW1で表される有機基は、エーテル結合、エステル結合、ウレイド結合を含んでいてもよい。本発明のエチレン性ポリマーにおけるベタイン構造としては、下記一般式2で表されるスルホベタイン構造であることがより好ましい。式2中、R1~R4は各々独立に置換基を有してもよい炭素原子数1~6のアルキル基、アルケニル基、アルキニル基、シクロアルキル基又はアリール基を表す。あるいはR1、R2、R3、R4の任意の2つが互いに結合して複素環を形成してもよい。W1、Y1、Y2は各々独立に置換基を有してもよい2価の連結基を表す。ただし、R1~R4、W1、Y1、Y2のうち少なくとも1つは、連結基を介してポリマー主鎖に結合する基である。上式における好ましい態様を以下に示す。一般式2中、R1~R4は、メチル基又はエチル基であるか、R1~R4の各任意の2つが互いに結合した5員若しくは6員の複素環を含有する基であることが好ましく、メチル基又はエチル基であることがより好ましく、メチル基であることが最も好ましい。Y1、Y2は各々独立に炭素原子数2~5のアルキレン基であることが好ましく、炭素原子数3~5のアルキレン基であることがより好ましく、炭素原子数3又は4のアルキレン基であることが最も好ましい。W1は炭素原子数10以下の有機基であることが好ましく、炭素原子数8以下の有機基であることがより好ましい。また、R1、R2、R3、R4、W1のうち任意の2以上が互いに結合して複素環を形成してもよい。ただし、R1~R4、W1、Y1、Y2のうち少なくとも1つは、連結基を介して、ポリマー主鎖に結合する基である。本発明のベタイン構造を少なくとも2つ有するモノマー単位は、スルホベタイン構造を含むものが好ましく、より好ましくは以下の一般式3又は4で示されるモノマー単位である。一般式3中、R10~R13は各々独立に置換基を有してもよい炭素原子数1~6のアルキル基、アルケニル基、アルキニル基、シクロアルキル基又はアリール基を表す。あるいはR10、R11、R12、R13の任意の2つが互いに結合して複素環を形成してもよい。R9は水素原子又はメチル基を表し、Z1は-CO-、-O-、-CH2O-又は置換基を有してもよいフェニレン基を表す。W3は炭素原子数10以下の3価の連結基を表し、Y5、Y6は各々独立に置換基を有してもよい炭素原子数1~6のアルキレン基を表す。一般式4中、R15~R17は各々独立に置換基を有してもよい炭素原子数1~6のアルキル基、アルケニル基、アルキニル基、シクロアルキル基又はアリール基を表す。あるいはR15、R16、R17の任意の2つが互いに結合して複素環を形成してもよい。R14は水素原子又はメチル基を表し、Z2は-CO-、-O-、-CH2O-又は置換基を有してもよいフェニレン基を表す。X1、X2は各々独立に炭素原子数10以下の2価の連結基を表し、Y7、Y8は各々独立に置換基を有してもよい炭素原子数1~6のアルキレン基を表す。上記置換基としては、アルキル基、アリール基、ヘテロアリール基、アルケニル基、アルキニル基、アラルキル基、ハロゲン原子、ヒドロキシ基、アルコキシ基、アリーロキシ基、メルカプト基、アルキルチオ基、アリールチオ基、アルキルジチオ基、アミノ基、アシルオキシ基、カルバモイルオキシ基、スルホキシ基、ウレイド基、オキシカルボニルアミノ基、ホルミル基、アシル基、カルボニル基、オキシカルボニル基、カルバモイル基、スルフィニル基、スルホニル基、スルホ基SO3H及びその共役塩基基以下、スルホナト基と称す、スルフィナモイル基、ホスフォノ基PO3H2及びその共役塩基基以下、ホスフォナト基と称す、ホスフォノオキシ基OPO3H2及びその共役塩基基以後、ホスフォナトオキシ基と称す、シアノ基、ニトロ基、等が挙げられる。上式における好ましい態様を以下に示す。R10、R11、R12、R13、R15、R16、R17は各々独立にメチル基又はエチル基であるか、R10~R13、R15~R17の各群中の任意の2つが互いに結合した5員若しくは6員の複素環を含有する基であることが好ましく、メチル基又はエチル基であることがより好ましく、メチル基であることが最も好ましい。Z1、Z2は各々独立に-CO-又は置換基を有してもよいフェニレン基であることが好ましく、-CO-であることがより好ましい。W3は炭素原子数8以下の3価の連結基であることが好ましく、炭素原子数6以下の連結基であることがより好ましい。また、Z1が-CO-の場合、W3はZ1とアミド結合を形成することが可能な連結基であることが特に好ましい。W3の具体例としては、例えば以下の構造が挙げられる。X1、X2は、各々独立に炭素原子数8以下の2価の連結基であることが好ましく、炭素原子数6以下の2価の連結基であることがより好ましく、炭素原子数4以下のアルキレン基であることが最も好ましい。Y5~Y8は、各々独立に炭素原子数2~5のアルキレン基であることが好ましく、炭素原子数3~5のアルキレン基であることがより好ましく、炭素原子数3又は4のアルキレン基であることが最も好ましい。本発明のエチレン性ポリマーに含まれるベタイン構造を含有するモノマー単位の具体例を以下に示す。構造式A1~K1、A2~K2、L~Sに対応する具体例は、表に示す。各表中の第一列は化合物番号を表し、化合物番号の最初の記号、例えばA1は、構造式A1に対応することを示す。各表中の第二列以降は、構造式中の記号の内容を示す。なお、本発明はこれらの化合物に限定されるものではない。ベタイン構造を少なくとも2つ有するモノマー単位は、本発明に係るエチレン性ポリマーに、1種のみが用いられていてもよく、2種以上を含んでいてもよい。これらのベタイン構造を含むモノマー単位は、現像性及び汚れ性の観点から、エチレン性ポリマー中に、5~70質量含まれていることが好ましく、5~60質量含有されていることがより好ましく、最も好ましくは8~50質量の範囲である。なお、本発明で用いられるベタイン構造を少なくとも2つ有するモノマー単位は、3級アミノ基を少なくとも2つ有するメタアクリル酸エステル、メタアクリルアミド又はスチレン誘導体などのモノマーと、1,2-エタンスルトン、1,3-プロパンスルトン、1,4-ブタンスルトンなどのスルトン又はエチレンサルフェート、1-メチル-エチレンサルフェート、1,3-プロピレンサルフェレートなどの環状サルフェートとを反応させる方法などによって得ることができる。IIエチレン性ポリマーを構成するその他のモノマー単位本発明のエチレン性ポリマーは、上記ベタイン構造を有するモノマー単位に加えて、その他のモノマー単位を含むことができる。その他のモノマー単位は、本発明のエチレン性ポリマーの用途、すなわち、画像記録層に用いるのか、あるいは下塗り層に用いるのかによって、選択して用いることができる。《画像記録層に用いる場合のその他のモノマー単位》本発明のエチレン性ポリマーを画像記録層に用いる場合のその他のモノマー単位として下記一般式6で表されるモノマー単位が挙げられる。上式中、R23は水素原子、ハロゲン原子、又は炭素原子数1~12の置換基を表し、R24は、エステル基、アミド基、シアノ基、ヒドロキシ基又はアリール基を有する基を表す。上式における好ましい態様を以下に示す。R23は、水素原子又は炭素原子数が1~6のアルキル基であることが好ましく、水素原子又は炭素原子数1~3のアルキル基であることが更に好ましく、水素原子又はメチル基であることが最も好ましい。R24は、エステル結合又はアミド結合を有する基、置換基を有してよいフェニル基、又はシアノ基であることが好ましい。置換基としては、アルキル基、アリール基、ヘテロアリール基、アルケニル基、アルキニル基、アラルキル基、ハロゲン原子、ヒドロキシ基、アルコキシ基、アリーロキシ基、メルカプト基、アルキルチオ基、アリールチオ基、アルキルジチオ基、アミノ基、アシルオキシ基、カルバモイルオキシ基、スルホキシ基、ウレイド基、オキシカルボニルアミノ基、ホルミル基、アシル基、カルボニル基、オキシカルボニル基、カルバモイル基、スルフィニル基、スルホニル基、スルホ基-SO3H及びその共役塩基基以下、スルホナト基と称す、スルフィナモイル基、ホスフォノ基-PO3H2及びその共役塩基基以下、ホスフォナト基と称す、ホスフォノオキシ基-OPO3H2及びその共役塩基基以後、ホスフォナトオキシ基と称す、シアノ基、ニトロ基、等が挙げられる。一般式6のモノマー単位に対応するモノマーの具体例としては、スチレン、塩化ビニル、アクリル酸メチル、アクリル酸エチル、メタクリル酸メチル、メタクリル酸エチル、塩化ビニリデン、アクリロニトリル、メタクリロニトリル、ビニルカルバゾール、ポリアルキレン構造を有するアクリレート又はメタクリレートなどを挙げることができる。その中でも、スチレン、アクリロニトリル及びメタクリル酸メチルが特に好ましい。本発明のエチレン性ポリマーは、これらからのモノマー単位を複数種含んでもよい。これらのモノマー単位は、現像性及び汚れ性と耐刷性のバランスをとるために、上記エチレン性ポリマー中に、30~95質量含まれていることが好ましく、40~95質量含有されていることがより好ましく、最も好ましくは50~92質量の範囲である。本発明のエチレン性ポリマーは、一般式6のR24がポリアルキレンオキシ基を含有するモノマー単位を有することで、機上現像型平版印刷版原版に良好な機上現像性を付与することができる。ポリアルキレンオキシ基としては、ポリエチレンオキシ基又はポリプロピレンオキシ基であることが好ましく、ポリエチレンオキシ基であることが特に好ましい。ここで、アルキレンオキシ基の繰り返しユニット数は、好ましくは1~100であり、より好ましくは2~80であり、特に好ましくは4~50の数を示す。このようなモノマー単位の好ましい例を以下に示すが、本発明はこれらに限定されるものではない。式中、nは1~100の整数を表し、R1及びR2は各々独立に水素原子又はメチル基を表す。更に具体的には以下の構造が挙げられるが、本発明はこれらに限定されるものではない。ポリアルキレンオキシ基を含有する側鎖を有するモノマー単位は、エチレン性ポリマー中に約1~約70質量含まれていることが好ましく、約2~約50質量含まれていることがより好ましく、約3~約40質量含まれていることが特に好ましい。現像液処理方式の平版印刷版原版の場合には、現像液による除去の観点から、エチレン性ポリマー中に酸基を含有するモノマー単位を含むことが好ましい。酸基としては、カルボン酸基、スルホン酸基、ホスホン酸基、リン酸基、スルホンアミド基等が挙げられるが、特にカルボン酸基が好ましく、アクリル酸及びメタクリル酸由来のモノマー単位や下記一般式cで表されるモノマー単位が好ましく用いられる。一般式c中、R1は水素原子又はメチル基を表し、R2は単結合又はn1価の連結基を表す。Aは酸素原子又はNR3を表し、R3は水素原子又は炭素原子数1~10の1価の炭化水素基を表す。nは1~5の整数を表す。一般式cにおけるR2で表される連結基は、炭素原子、水素原子、酸素原子、窒素原子、硫黄原子及びハロゲン原子の少なくとも一つから構成されるもので、その原子数は好ましくは1~80である。具体的には、アルキレン基、置換アルキレン基、アリーレン基、置換アリーレン基などが挙げられ、これらの2価の基がアミド結合やエステル結合で複数連結された構造を有していてもよい。R2としては、単結合、アルキレン基、又は置換アルキレン基であることが好ましく、単結合、炭素原子数1~5のアルキレン基、又は炭素原子数1~5の置換アルキレン基であることが特に好ましく、単結合、炭素原子数1~3のアルキレン基、又は炭素原子数1~3の置換アルキレン基であることが最も好ましい。置換基としては、水素原子を除く1価の非金属原子団を挙げることができ、ハロゲン原子-F、-Br、-Cl、-I、ヒドロキシル基、アルコキシ基、アリーロキシ基、メルカプト基、アシル基、カルボキシル基及びその共役塩基基、アルコキシカルボニル基、アリーロキシカルボニル基、カルバモイル基、アリール基、アルケニル基、アルキニル基等が挙げられる。R3は水素原子又は炭素原子数1~5の炭化水素基が好ましく、水素原子又は炭素原子数1~3の炭化水素基が特に好ましく、水素原子又はメチル基が最も好ましい。nは1~3であることが好ましく、1又は2であることが特に好ましく、1であることが最も好ましい。エチレン性ポリマー中に占めるカルボン酸基を有するモノマー単位の割合は、現像性の観点から、1~70質量が好ましい。現像性と耐刷性の両立を考慮すると、1~50質量がより好ましく、1~30質量が特に好ましい。なお、酸基を含有するエチレン性ポリマーの酸基は、塩基性化合物で中和されていても良く、特に、アミノ基、アミジン基、グアニジン基等の塩基性窒素を含有する化合物で中和されていることが好ましい。更に、塩基性窒素を含有する化合物がエチレン性不飽和基を有することも好ましい。具体的な化合物としては、国際公開第2007/057442号パンフレット記載の化合物が挙げられる。更に、本発明で用いるエチレン性ポリマーは、画像部の皮膜強度を向上するためにエチレン性不飽和重合性基を側鎖に有するモノマー単位を有することが好ましい。特に一般式6のR24が、下記一般式7~9から選ばれるエチレン性不飽和重合性基を含有する基であることがより好ましい。これらの基は高分子反応や共重合によってポリマーに導入することができる。例えば、カルボキシ基を側鎖に有するアクリルポリマーとグリシジルメタクリレートとの反応、あるいはエポキシ基を有するポリマーとメタクリル酸などのエチレン性不飽和基含有カルボン酸との反応を利用できる。式中、X、Yはそれぞれ独立に、酸素原子又は-N-を表す。Zは酸素原子、-N-又はフェニレン基を表す。R25~R36はそれぞれ独立に水素原子又は1価の置換基を表す。エチレン性ポリマーのエチレン性不飽和重合性基の含有量ヨウ素滴定によるラジカル重合可能な不飽和二重結合の含有量は、エチレン性ポリマー1g当たり、好ましくは0.1~10.0mmol、より好ましくは1.0~7.0mmol、最も好ましくは2.0~5.5mmolである。この範囲で、良好な感度と良好な保存安定性が得られる。エチレン性不飽和重合性基を側鎖に有するモノマー単位の具体例として、例えば以下に示す構造が挙げられるが、本発明はこれらに限定されるものではない。本発明のエチレン性ポリマーには、UVインキ使用時における、現像性、非画像部細線再現性、カス発生の抑制、耐刷性を満足させるために、側鎖にスルホンアミド基を有するモノマー単位を共重合してもよい。このようなモノマー単位のためのモノマーの具体例としては、特開2009-241258号公報の段落番号[0024]~[0027]に記載の化合物が挙げられる。また、本発明のエチレン性ポリマーには、着肉性を制御するため、アルキル基、アリール基、アラルキル基、アルケニル基などの親油性の基を導入できる。具体的には、メタクリル酸アルキルエステルなどの親油性基含有モノマーを共重合すればよい。本発明のエチレン性ポリマーは、画像記録層中の存在形態としては、バインダーとして存在してもよいし、ポリマー微粒子として存在してもよい。微粒子として存在する場合の平均粒径は0.01~3.0μmであることが好ましい。画像記録層中のエチレン性ポリマー含有量は、画像記録層全固形分に対して5~90質量であり、5~80質量であるのが好ましく、10~70質量であるのがより好ましい。本発明におけるエチレン性ポリマーの具体例を以下の表に挙げるが、これらに限定されるものではない。表中の質量平均モル質量Mwはポリスチレンを標準物質としたゲル浸透クロマトグラフィーGPCにより測定したものである。《下塗り層に用いる場合のその他のモノマー単位》本発明のエチレン性ポリマーは、画像記録層だけでなく、必要に応じて画像記録層と支持体との間に設けられる下塗り層に用いることができる。下塗り層用のエチレン性ポリマーには、その他のモノマー単位として、1支持体表面と相互作用する構造を側鎖に有するモノマー単位、2親水性基を有するモノマー単位、及び3エチレン性不飽和重合性基を側鎖に有するモノマー単位を含有することが好ましい。1支持体表面と相互作用する構造を側鎖に有するモノマー単位本発明のエチレン性ポリマーは、支持体との密着性を高めるために、下記一般式a2-1、a2-2、a2-3、a2-4、a2-5及びa2-6で表される支持体表面と相互作用する構造のいずれかを側鎖に有するモノマー単位を含有することが好ましい。上記一般式a2-1~a2-6中、M21、M22はそれぞれ独立に、水素原子、アルカリ金属若しくはアルカリ土類金属に含まれる金属原子又はアンモニウムを表す。R21~R23はそれぞれ独立に、水素原子、又はアルキル基を表す。Y2は、単結合、又は、-CO-、-O-、-NH-、二価の脂肪族基、二価の芳香族基及びそれらの組み合わせからなる群より選ばれる二価の連結基を表す。は高分子化合物の主鎖と連結する部位を表す。R21~R23で表されるアルキル基としては、メチル基、エチル基、プロピル基、オクチル基、イソプロピル基、t-ブチル基、イソペンチル基、2-エチルヘキシル基、2-メチルヘキシル基、シクロペンチル基等が挙げられる。Y2は、単結合、又は、-CO-、-O-、-NH-、二価の脂肪族基、二価の芳香族基及びそれらの組み合わせからなる群より選ばれる二価の連結基を表す。上記の組み合わせからなるY2の具体例を以下に挙げる。なお、下記例において左側が主鎖に結合する。L1:-CO-O-二価の脂肪族基-L2:-CO-O-二価の芳香族基-L3:-CO-NH-二価の脂肪族基-L4:-CO-NH-二価の芳香族基-上記の二価の脂肪族基及び二価の芳香族基は、前記Y1における二価の脂肪族基及び二価の芳香族基と同じであり、二価の脂肪族基及び二価の芳香族基の置換基の例もY1の場合と同じもの挙げられる。Y2としては、単結合、-CO-、二価の脂肪族基、二価の芳香族基、前記L1~L4が好ましく、単結合、二価の芳香族基、L1~L4がより好ましく、単結合、L1が最も好ましい。耐汚れ性及び耐刷性の観点から、支持体表面と相互作用する構造は、一般式a2-1、a2-2又はa2-6であることが好ましく、一般式a2-1又はa2-2であることがより好ましく、一般式a2-2であることが最も好ましい。一般式a2-1、a2-2ともにM21、M22は水素原子であることが好ましい。具体的には、下記の構造を挙げることができる。支持体表面と相互作用する構造を少なくとも1つ有するモノマー単位は、下記一般式A2で表されるモノマー単位が好ましい。一般式A2において、R201~R203はそれぞれ独立に、水素原子、炭素原子数1~6のアルキル基、又はハロゲン原子を表す。Qは上述の一般式a2-1~a2-6から選ばれる支持体表面と相互作用する構造を表し、好ましい態様も上述の一般式a2-1~a2-6の好ましい態様と同じである。本発明のエチレン性ポリマー中の支持体表面と相互作用する官能基を少なくとも一つ有するモノマー単位の割合は、耐汚れ性及び耐刷性の観点から、全モノマー単位の2~95質量の範囲であることが好ましく、3~50質量の範囲であることがより好ましく、5~25質量の範囲であることが最も好ましい。2親水性基を有するモノマー単位親水性基としてはスルホン酸又はその塩、及びポリオキシアルキレン構造を挙げることができる。スルホン酸又はその塩を親水性基とするモノマー単位の導入には2-アクリルアミド-2-メチルプロパンスルホン酸又はその塩を共重合することが好ましい。ポリオキシアルキレン構造は、下記一般式a4-1で表されるポリオキシアルキレン構造であることが好ましい。一般式a4-1中、R41は水素原子又はアルキル基を表す。R42は、水素原子、アルキル基又はアリール基を表す。aは1~5の整数を表す。lは2~150の整数を表す。Y4は、単結合、又は、-CO-、-O-、-NH-、二価の脂肪族基、二価の芳香族基及びそれらの組み合わせからなる群より選ばれる二価の連結基を表す。はポリマー主鎖と連結する部位を表す。ここで、二価の脂肪族基及び二価の芳香族基は前述のY1の場合と同義である。一般式a4-1中、R41及びR42のアルキル基の例としては、それぞれ独立に、メチル基、エチル基、プロピル基、オクチル基、イソプロピル基、t-ブチル基、イソペンチル基、2-エチルヘキシル基、2-メチルヘキシル基、シクロペンチル基等が挙げられる。R42のアリール基の例としては、フェニル基、1-ナフチル基、2-ナフチル基などが挙げられる。R41としては、水素原子が最も好ましく、R42としては、水素原子及びメチル基が好ましく、メチル基がより好ましい。aは、汚れ性の観点から、好ましくは1又は2を表し、最も好ましくは1を表す。lは、2~150の整数を表し、汚れ性の観点から、好ましくは9~150、より好ましくは、9~100、更に好ましくは20~100であり、特に好ましくは50~100である。Y4としては、下記L17で表される連結基であることが最も好ましい。L17:-CO-O-なお、L17は左側が主鎖に結合する。Y4、R41、R42の最も好ましい組み合わせは、Y4がL17であり、R41が水素原子であり、R42がメチル基である。ポリオキシアルキレン構造としては、下記の具体例を挙げることができる。具体例中、小数を含むn値は、オキシアルキレン繰り返し数の異なる混合物における繰り返し数の平均値を示す。本発明において、ポリオキシアルキレン構造を有するモノマー単位は、具体的には下記A4で表されることが好ましい。上式中、R401~R403はそれぞれ独立に、水素原子、炭素原子数1~6のアルキル基、又はハロゲン原子を表す。Jは上述した一般式a4-1で表されるポリオキシアルキレン構造であり、好ましい態様も一般式a4-1の態様と同じである。本発明におけるエチレン性ポリマー中のポリオキシアルキレン構造を有するモノマー単位の割合は、機上現像性及び汚れ性の観点から、エチレン性ポリマーを構成する全モノマー単位に対して、5~95質量の範囲であることが好ましく、20~80質量の範囲であることがより好ましく、20~49質量の範囲であることが最も好ましい。3エチレン性不飽和重合性基を側鎖に有するモノマー単位下塗り層用エチレン性ポリマーは、耐刷性の観点から、エチレン性不飽和重合性基を側鎖に有するモノマー単位を有することが好ましい。エチレン性不飽和重合性基を側鎖に有するモノマー単位としては、前述の画像記録層用エチレン性ポリマーに導入可能なエチレン性不飽和重合性基を側鎖に有するモノマー単位と同じものを挙げることができる。下塗り層用エチレン性ポリマー中の不飽和二重結合の含有量は、ポリマー1g当たり、好ましくは0.1~10.0mmol、最も好ましくは0.2~5.5mmolである。4更にその他のモノマー単位本発明の下塗り層用エチレン性ポリマーは、上記のモノマー単位の他に、必要に応じて一般式6で表されるモノマー単位を有してもよい。本発明の下塗り層用エチレン性ポリマーは、下塗り層中に2種以上の下塗り層用エチレン性ポリマーを用いることもできる。下塗り層へのエチレン性ポリマーの含有量は、下塗り層全質量の10~100質量が好ましく、20~100質量がより好ましく、50~100質量が最も好ましい。本発明におけるエチレン性ポリマーは質量平均モル質量Mwが2000以上であることが好ましく、5000以上であるのがより好ましく、1万~30万であるのが更に好ましい。以下の表6~9に本発明のエチレン性ポリマーの具体例を示す。表6と8には、機上現像処理型平版印刷版原版の画像記録層用を、表7には、現像液処理を行う平版印刷版原版の画像記録層用を、表9には、平版印刷版原版の下塗り層用に好適なものを示した。なお、本発明はこれらの化合物に限定されるものではない。B重合開始剤本発明に用いられる重合開始剤としては、ラジカル重合開始剤が好ましく用いられる。ラジカル重合開始剤としては、当業者間で公知のものを制限なく使用でき、具体的には、例えば、トリハロメチル化合物、カルボニル化合物、有機過酸化物、アゾ化合物、アジド化合物、メタロセン化合物、ヘキサアリールビイミダゾール化合物、有機ホウ素化合物、ジスルホン化合物、オキシムエステル化合物、オニウム塩、鉄アレーン錯体が挙げられる。なかでも、ヘキサアリールビイミダゾール化合物、オニウム塩、トリハロメチル化合物及びメタロセン化合物からなる群より選択される少なくとも1種であることが好ましく、特にヘキサアリールビイミダゾール化合物、オニウム塩が好ましい。重合開始剤は、2種以上を適宜併用することもできる。ヘキサアリールビイミダゾール化合物としては、欧州特許第24629号、欧州特許第107792号、米国特許第4、410、621号の各明細書に記載のロフィンダイマー類、例えば2,2′-ビスo-クロロフェニル-4,4′,5,5′-テトラフェニルビイミダゾール、2,2′-ビスo-ブロモフェニル-4,4′,5,5′-テトラフェニルビイミダゾール、2,2′-ビスo,p-ジクロロフェニル-4,4′,5,5′-テトラフェニルビイミダゾール、2,2′-ビスo-クロロフェニル-4,4′,5,5′-テトラm-メトキシフェニルビイミダゾール、2,2′-ビスo,o′-ジクロロフェニル-4,4′,5,5′-テトラフェニルビイミダゾール、2,2′-ビスo-ニトロフェニル-4,4′,5,5′-テトラフェニルビイミダゾール、2,2′-ビスo-メチルフェニル-4,4′,5,5′-テトラフェニルビイミダゾール、2,2′-ビスo-トリフルオロメチルフェニル-4,4′,5,5′-テトラフェニルビイミダゾール等が挙げられる。ヘキサアリールビイミダゾール化合物は、300~450nmの波長域に極大吸収を有する増感色素と併用して用いられることが特に好ましい。オニウム塩としては、例えば、S.I.Schlesinger,Photogr.Sci.Eng.,18,3871974、T.S.Baletal,Polymer,21,4231980、特開平5158230号公報に記載のジアゾニウム塩、米国特許第4,069,055号明細書、特開平4-365049号公報等に記載のアンモニウム塩、米国特許第4,069,055号、同4,069,056号の各明細書に記載のホスホニウム塩、欧州特許第104、143号、米国特許出願公開第2008/0311520号の各明細書、特開平2-150848号、特開2008-195018号の各公報又はJ.V.Crivelloetal,Macromolecules,106,13071977に記載のヨードニウム塩、欧州特許第370,693号、同233,567号、同297,443号、同297,442号、米国特許第4,933,377号、同4,760,013号、同4,734,444号、同2,833,827号、独国特許第2,904,626号、同3,604,580号、同3,604,581号の各明細書に記載のスルホニウム塩、J.V.Crivelloetal,J.PolymerSci.,PolymerChem.Ed.,17,10471979に記載のセレノニウム塩、C.S.Wenetal,Teh,Proc.Conf.Rad.CuringASIA,p478Tokyo,Oct1988に記載のアルソニウム塩、特開2008-195018号公報に記載のアジニウム塩等が挙げられる。上記の中でもより好ましいものとして、ヨードニウム塩、スルホニウム塩及びアジニウム塩が挙げられる。以下に、これらの化合物の具体例を示すが、これに限定されない。ヨードニウム塩の例としては、ジフェニルヨードニウム塩が好ましく、特に電子供与性基、例えばアルキル基又はアルコキシル基で置換されたジフェニルヨードニウム塩が好ましく、更に好ましくは非対称のジフェニルヨードニウム塩が好ましい。具体例としては、ジフェニルヨードニウム=ヘキサフルオロホスファート、4-メトキシフェニル-4-2-メチルプロピルフェニルヨードニウム=ヘキサフルオロホスファート、4-2-メチルプロピルフェニル-p-トリルヨードニウム=ヘキサフルオロホスファート、4-ヘキシルオキシフェニル-2,4,6-トリメトキシフェニルヨードニウム=ヘキサフルオロホスファート、4-ヘキシルオキシフェニル-2,4-ジエトキシフェニルヨードニウム=テトラフルオロボラート、4-オクチルオキシフェニル-2,4,6-トリメトキシフェニルヨードニウム=1-ペルフルオロブタンスルホナート、4-オクチルオキシフェニル-2,4,6-トリメトキシフェニルヨードニウム=ヘキサフルオロホスファート、ビス4-t-ブチルフェニルヨードニウム=テトラフェニルボラートが挙げられる。スルホニウム塩の例としては、トリフェニルスルホニウム=ヘキサフルオロホスファート、トリフェニルスルホニウム=ベンゾイルホルマート、ビス4-クロロフェニルフェニルスルホニウム=ベンゾイルホルマート、ビス4-クロロフェニル-4-メチルフェニルスルホニウム=テトラフルオロボラート、トリス4-クロロフェニルスルホニウム=3,5-ビスメトキシカルボニルベンゼンスルホナート、トリス4-クロロフェニルスルホニウム=ヘキサフルオロホスファートが挙げられる。アジニウム塩の例としては、1-シクロヘキシルメチルオキシピリジニウム=ヘキサフルオロホスファート、1-シクロヘキシルオキシ-4-フェニルピリジニウム=ヘキサフルオロホスファート、1-エトキシ-4-フェニルピリジニウム=ヘキサフルオロホスファート、1-2-エチルヘキシルオキシ-4-フェニルピリジニウム=ヘキサフルオロホスファート、4-クロロ-1-シクロヘキシルメチルオキシピリジニウム=ヘキサフルオロホスファート、1-エトキシ-4-シアノピリジニウム=ヘキサフルオロホスファート、3,4-ジクロロ-1-2-エチルヘキシルオキシピリジニウム=ヘキサフルオロホスファート、1-ベンジルオキシ-4-フェニルピリジニウム=ヘキサフルオロホスファート、1-フェネチルオキシ-4-フェニルピリジニウム=ヘキサフルオロホスファート、1-2-エチルヘキシルオキシ-4-フェニルピリジニウム=p-トルエンスルホナート、1-2-エチルヘキシルオキシ-4-フェニルピリジニウム=ペルフルオロブタンスルホナート、1-2-エチルヘキシルオキシ-4-フェニルピリジニウム=ブロミド、1-2-エチルヘキシルオキシ-4-フェニルピリジニウム=テトラフルオロボラートが挙げられる。オニウム塩は、750~1400nmの波長域に極大吸収を有する赤外線吸収剤と併用して用いられることが特に好ましい。その他、特開2007-206217号公報の段落番号0071~0129に記載の重合開始剤も好ましく用いることができる。重合開始剤は、画像記録層を構成する全固形分に対し0.1~50質量が好ましく、より好ましくは0.5~30質量、特に好ましくは0.8~20質量の割合で添加することができる。この範囲で良好な感度と印刷時の非画像部の良好な汚れ難さが得られる。C重合性化合物本発明の画像記録層には、少なくとも一個のエチレン性不飽和二重結合を有する付加重合性化合物、特に末端エチレン性不飽和結合を少なくとも1個、好ましくは2個以上有する重合性化合物を含むことが好ましい。これらは、例えばモノマー、プレポリマー、すなわち2量体、3量体及びオリゴマー、又はそれらの混合物などの化学的形態をもつ。モノマーの例としては、不飽和カルボン酸例えば、アクリル酸、メタクリル酸、イタコン酸、クロトン酸、イソクロトン酸、マレイン酸などや、そのエステル類、アミド類が挙げられ、好ましくは、不飽和カルボン酸と多価アルコール化合物とのエステル類、不飽和カルボン酸と多価アミン化合物とのアミド類が用いられる。また、ヒドロキシ基、アミノ基、メルカプト基等の求核性置換基を有する不飽和カルボン酸エステル類あるいはアミド類と単官能若しくは多官能イソシアネート類あるいはエポキシ類との付加反応物、及び単官能若しくは多官能のカルボン酸との脱水縮合反応物等も好適に使用される。また、イソシアネート基、エポキシ基等の親電子性置換基を有する不飽和カルボン酸エステル類あるいはアミド類と単官能若しくは多官能のアルコール類、アミン類、チオール類との付加反応物、更にハロゲン基、トシルオキシ基等の脱離性置換基を有する不飽和カルボン酸エステル類あるいはアミド類と単官能若しくは多官能のアルコール類、アミン類、チオール類との置換反応物も好適である。また、上記の不飽和カルボン酸を、不飽和ホスホン酸、スチレン、ビニルエーテル等に置き換えた化合物群を使用することも可能である。これらは、特表2006-508380号公報、特開2002-287344号公報、特開2008-256850号公報、特開2001-342222号公報、特開平9-179296号公報、特開平9-179297号公報、特開平9-179298号公報、特開2004-294935号公報、特開2006-243493号公報、特開2002-275129号公報、特開2003-64130号公報、特開2003-280187号公報、特開平10-333321号公報等に記載されている。多価アルコール化合物と不飽和カルボン酸とのエステルのモノマーの具体例としては、アクリル酸エステルとして、エチレングリコールジアクリレート、1,3-ブタンジオールジアクリレート、テトラメチレングリコールジアクリレート、プロピレングリコールジアクリレート、トリメチロールプロパントリアクリレート、ヘキサンジオールジアクリレート、テトラエチレングリコールジアクリレート、ペンタエリスリトールテトラアクリレート、ソルビトールトリアクリレート、イソシアヌル酸エチレンオキシドEO変性トリアクリレート、ポリエステルアクリレートオリゴマー等がある。メタクリル酸エステルとしては、テトラメチレングリコールジメタクリレート、ネオペンチルグリコールジメタクリレート、トリメチロールプロパントリメタクリレート、エチレングリコールジメタクリレート、ペンタエリスリトールトリメタクリレート、ビスp-3-メタクリルオキシ-2-ヒドロキシプロポキシフェニルジメチルメタン、ビス-p-メタクリルオキシエトキシフェニルジメチルメタン等がある。また、多価アミン化合物と不飽和カルボン酸とのアミドのモノマーの具体例としては、メチレンビス-アクリルアミド、メチレンビス-メタクリルアミド、1,6-ヘキサメチレンビス-アクリルアミド、1,6-ヘキサメチレンビス-メタクリルアミド、ジエチレントリアミントリスアクリルアミド、キシリレンビスアクリルアミド、キシリレンビスメタクリルアミド等がある。また、イソシアネートとヒドロキシ基の付加反応を用いて製造されるウレタン系付加重合性化合物も好適であり、そのような具体例としては、例えば、特公昭48-41708号公報に記載されている1分子に2個以上のイソシアネート基を有するポリイソシアネート化合物に、下記一般式bで示されるヒドロキシ基を含有するビニルモノマーを付加させた1分子中に2個以上の重合性ビニル基を含有するビニルウレタン化合物等が挙げられる。CH2=CR4COOCH2CHR5OHbただし、R4及びR5は、H又はCH3を示す。また、特表2007-506125号公報に記載の光-酸化可能な重合性化合物も好適であり、少なくとも1個のウレア基及び/又は第三級アミノ基を含有する重合可能な化合物が特に好ましい。具体的には、下記の化合物が挙げられる。また、特開昭51-37193号公報、特公平2-32293号公報、特公平2-16765号公報、特開2003-344997号公報、特開2006-65210号公報に記載されているようなウレタンアクリレート類や、特公昭58-49860号公報、特公昭56-17654号公報、特公昭62-39417号公報、特公昭62-39418号公報、特開2000-250211号公報、特開2007-94138号公報記載のエチレンオキサイド系骨格を有するウレタン化合物類や、米国特許第7、153、632号明細書、特表平8-505958号公報、特開2007-293221号公報、特開2007-293223号公報に記載の親水基を有するウレタン化合物類も好適である。上記の中でも、機上現像を適用する平版印刷版原版の場合は、機上現像性に関与する親水性と耐刷性に関与する重合能のバランスに優れる点から、トリスアクリロイルオキシエチルイソシアヌレート、ビスアクリロイルオキシエチルヒドロキシエチルイソシアヌレートなどのイソシアヌル酸エチレンオキシド変性アクリレート類が特に好ましい。重合性化合物の構造、単独使用か併用か、添加量等の使用方法の詳細は、最終的な平版印刷版原版の性能設計にあわせて任意に設定できる。重合性化合物は、画像記録層の全固形分に対して、好ましくは5~75質量、更に好ましくは10~70質量、特に好ましくは15~60質量の範囲で使用される。<その他の成分>本発明における画像記録層には、必要に応じて、更に他の成分を含有することができる。D増感色素画像記録層に用いる増感色素は、画像露光時の光を吸収して励起状態となり、前記重合開始剤に電子移動、エネルギー移動又は発熱などでエネルギーを供与し、重合開始機能を向上させるものであれば特に限定せず用いることができる。特に、300~450nm又は750~1400nmの波長域に極大吸収を有する増感色素が好ましく用いられる。350~450nmの波長域に極大吸収を有する増感色素としては、メロシアニン類、ベンゾピラン類、クマリン類、芳香族ケトン類、アントラセン類、スチリル類、オキサゾール類等の色素を挙げることができる。350~450nmの波長域に吸収極大を持つ増感色素のうち、高感度の観点からより好ましい色素は下記一般式Iで表される色素である。一般式I中、Aは置換基を有してもよいアリール基又はヘテロアリール基を表し、Xは酸素原子、硫黄原子又はNR3を表す。R1、R2及びR3は、それぞれ独立に、1価の非金属原子団を表し、AとR1又はR2とR3は、それぞれ互いに結合して、脂肪族性又は芳香族性の環を形成してもよい。一般式Iについて更に詳しく説明する。R1、R2又はR3で表される1価の非金属原子団は、好ましくは、水素原子、置換若しくは非置換のアルキル基、置換若しくは非置換のアルケニル基、置換若しくは非置換のアリール基、置換若しくは非置換のヘテロアリール基、置換若しくは非置換のアルコキシ基、置換若しくは非置換のアルキルチオ基、ヒドロキシ基、ハロゲン原子を表す。Aで表される置換基を有してもよいアリール基及びヘテロアリール基は、各々R1、R2及びR3で記載した置換若しくは非置換のアリール基及び置換若しくは非置換のヘテロアリール基と同様である。このような増感色素の具体例としては、特開2007-58170号公報の段落番号0047~0053に記載の化合物が好ましく用いられる。更に、下記一般式II又はIIIで示される増感色素も用いることができる。式II中、R1~R14は各々独立に、水素原子、アルキル基、アルコキシ基、シアノ基又はハロゲン原子を表す。但し、R1~R10の少なくとも一つは炭素原子数2以上のアルコキシ基を表す。式III中、R15~R32は各々独立に、水素原子、アルキル基、アルコキシ基、シアノ基又はハロゲン原子を表す。但し、R15~R24の少なくとも一つは炭素原子数2以上のアルコキシ基を表す。このような増感色素の具体例としては、欧州特許出願公開第1349006号明細書や国際公開第2005/029187号パンフレットに記載の化合物が好ましく用いられる。また、特開2006-189604号、特開2007-171406号、特開2007-206216号、特開2007-206217号、特開2007-225701号、特開2007-225702号、特開2007-316582号、特開2007-328243号の各公報に記載の増感色素も好ましく用いることができる。続いて、750~1400nmの波長域に極大吸収を有する増感色素以降、赤外線吸収剤と称することもあるについて記載する。赤外線吸収剤は染料又は顔料が好ましく用いられる。染料としては、市販の染料及び例えば、染料便覧有機合成化学協会編集、昭和45年刊等の文献に記載されている公知のものが利用できる。具体的には、アゾ染料、金属錯塩アゾ染料、ピラゾロンアゾ染料、ナフトキノン染料、アントラキノン染料、フタロシアニン染料、カルボニウム染料、キノンイミン染料、メチン染料、シアニン染料、スクアリリウム色素、ピリリウム塩、金属チオレート錯体等の染料が挙げられる。これらの染料のうち特に好ましいものとしては、シアニン色素、スクアリリウム色素、ピリリウム塩、ニッケルチオレート錯体、インドレニンシアニン色素が挙げられる。更に、シアニン色素やインドレニンシアニン色素が好ましく、特に好ましい例として下記一般式aで示されるシアニン色素が挙げられる。一般式a中、X1は、水素原子、ハロゲン原子、-NR9R10、-X2-L1又は以下に示す基を表す。ここで、R9及びR10は、それぞれ同じでも異なっていてもよく、置換基を有していてもよい炭素原子数6~10の芳香族炭化水素基、炭素原子数1~8のアルキル基、水素原子を表し、またR9とR10とが互いに結合して環を形成してもよい。なかでもフェニル基が好ましい。X2は酸素原子又は硫黄原子を示し、L1は、炭素原子数1~12の炭化水素基、ヘテロ原子N、S、O、ハロゲン原子、Seを有する芳香族環、ヘテロ原子を含む炭素原子数1~12の炭化水素基を示す。下記式のXa-は後述するZa-と同様に定義され、Raは、水素原子、アルキル基、アリール基、置換又は無置換のアミノ基、ハロゲン原子より選択される置換基を表す。一般式aのR1及びR2は、それぞれ独立に、炭素原子数1~12の炭化水素基を示す。画像記録層塗布液の保存安定性から、R1及びR2は、炭素原子数2個以上の炭化水素基であることが好ましい。またR1及びR2は互いに連結し環を形成してもよく、環を形成する際は5員環又は6員環を形成していることが特に好ましい。Ar1、Ar2は、それぞれ同じでも異なってもよく、置換基を有していてもよいアリール基を示す。好ましいアリール基としては、ベンゼン環基及びナフタレン環基が挙げられる。また、好ましい置換基としては、炭素原子数12以下の炭化水素基、ハロゲン原子、炭素原子数12以下のアルコキシ基が挙げられる。Y1、Y2は、それぞれ同じでも異なってもよく、硫黄原子又は炭素原子数12以下のジアルキルメチレン基を示す。R3、R4は、それぞれ同じでも異なってもよく、置換基を有していてもよい炭素原子数20以下の炭化水素基を示す。好ましい置換基としては、炭素原子数12以下のアルコキシ基、カルボキシ基、スルホ基が挙げられる。R5、R6、R7及びR8は、それぞれ同じでも異なってもよく、水素原子又は炭素原子数12以下の炭化水素基を示す。原料の入手容易性から、好ましくは水素原子である。また、Za-は、対アニオンを示す。ただし、一般式aで示されるシアニン色素が、その構造内にアニオン性の置換基を有し、電荷の中和が必要ない場合にはZa-は必要ない。好ましいZa-は、画像記録層塗布液の保存安定性から、ハロゲン化物イオン、過塩素酸イオン、テトラフルオロボレートイオン、ヘキサフルオロホスフェートイオン及びスルホン酸イオンであり、特に好ましくは、過塩素酸イオン、ヘキサフルオロホスフェートイオン及びアリールスルホン酸イオンである。一般式aで示されるシアニン色素の具体例としては、特開2001-133969号公報の段落番号0017~0019に記載の化合物、特開2002-023360号公報の段落番号0016~0021、特開2002-040638号公報の段落番号0012~0037に記載の化合物、好ましくは特開2002-278057号公報の段落番号0034~0041、特開2008-195018号公報の段落番号0080~0086に記載の化合物、特に好ましくは特開2007-90850号公報の段落番号0035~0043に記載の化合物が挙げられる。また特開平5-5005号公報の段落番号0008~0009、特開2001-222101号公報の段落番号0022~0025に記載の化合物も好ましく使用することが出来る。赤外線吸収染料は、1種のみを用いてもよいし、2種以上を併用してもよく、顔料等の赤外線吸収染料以外の赤外線吸収剤を併用してもよい。顔料としては、特開2008-195018号公報の段落番号0072~0076に記載の化合物が好ましい。増感色素の含有量は、画像記録層の全固形分100質量部に対し、好ましくは0.05~30質量部、更に好ましくは0.1~20質量部、特に好ましくは0.2~10質量部である。E有機微粒子本発明においては、特に機上現像を適用する平版印刷版原版において、機上現像性を向上させるため、画像記録層に有機微粒子を含有することができる。本発明における有機微粒子は、疎水性熱可塑性ポリマー微粒子、熱反応性ポリマー微粒子、重合性基を有するポリマー微粒子、疎水性化合物を内包しているマイクロカプセル、及びミクロゲル架橋ポリマー微粒子から選ばれる少なくともひとつであることが好ましい。なかでも、重合性基を有するポリマー微粒子及びミクロゲルが好ましい。本発明における有機微粒子は、上記本発明のエチレン性ポリマーの離散粒子であってもよく、特に好ましい実施形態では、この有機微粒子は少なくとも1つのエチレン性不飽和重合性基を含む。このような有機微粒子の存在により、露光部の耐刷性及び未露光部の機上現像性を高める効果が得られる。疎水性熱可塑性ポリマー微粒子としては、1992年1月のResearchDisclosureNo.333003、特開平9-123387号公報、同9-131850号公報、同9-171249号公報、同9-171250号公報及び欧州特許第931647号明細書などに記載の疎水性熱可塑性ポリマー微粒子を好適なものとして挙げることができる。このようなポリマー微粒子を構成するポリマーの具体例としては、エチレン、スチレン、塩化ビニル、アクリル酸メチル、アクリル酸エチル、メタクリル酸メチル、メタクリル酸エチル、塩化ビニリデン、アクリロニトリル、ビニルカルバゾール、ポリアルキレン構造を有するアクリレート又はメタクリレートなどのモノマーのホモポリマー若しくはコポリマー又はそれらの混合物を挙げることができる。その中で、より好適なものとして、ポリスチレン、スチレン及びアクリロニトリルを含む共重合体、ポリメタクリル酸メチルを挙げることができる。本発明に用いられる疎水性熱可塑性ポリマー微粒子の平均粒径は0.01~3.0μmが好ましい。本発明に用いられる熱反応性ポリマー微粒子としては、熱反応性基を有するポリマー微粒子が挙げられ、これらは、熱反応による架橋、及びその際の官能基変化により疎水化領域を形成する。本発明に用いる熱反応性基を有するポリマー微粒子における熱反応性基としては、化学結合が形成されるならば、どのような反応を行う官能基でもよいが、重合性基であることが好ましく、その例として、ラジカル重合反応を行うエチレン性不飽和基例えば、アクリロイル基、メタクリロイル基、ビニル基、アリル基など、カチオン重合性基例えば、ビニル基、ビニルオキシ基、エポキシ基、オキセタニル基など、付加反応を行うイソシアナート基又はそのブロック体、エポキシ基、ビニルオキシ基及びこれらの反応相手である活性水素原子を有する官能基例えば、アミノ基、ヒドロキシ基、カルボキシ基など、縮合反応を行うカルボキシ基及び反応相手であるヒドロキシ基又はアミノ基、開環付加反応を行う酸無水物及び反応相手であるアミノ基又はヒドロキシ基などを好適なものとして挙げることができる。本発明で用いられるマイクロカプセルとしては、例えば、特開2001-277740号公報、特開2001-277742号公報に記載のごとく、画像記録層の構成成分の全て又は一部をマイクロカプセルに内包させたものである。なお、画像記録層の構成成分は、マイクロカプセル外にも含有させることもできる。更に、マイクロカプセルを含有する画像記録層は、疎水性の構成成分をマイクロカプセルに内包し、親水性の構成成分をマイクロカプセル外に含有することが好ましい態様である。本発明においては、架橋樹脂粒子、すなわちミクロゲルを含有する態様であってもよい。このミクロゲルは、その中又は表面の少なくとも一方に、画像記録層の構成成分の一部を含有することができ、特に、ラジカル重合性基をその表面に有することによって反応性ミクロゲルとした態様が、画像形成感度や耐刷性の観点から特に好ましい。画像記録層の構成成分をマイクロカプセル化、若しくはミクロゲル化する方法としては、公知の方法が適用できる。上記のマイクロカプセルやミクロゲルの平均粒径は、0.01~3.0μmが好ましい。0.05~2.0μmが更に好ましく、0.10~1.0μmが特に好ましい。この範囲内で良好な解像度と経時安定性が得られる。有機微粒子の含有量としては、画像記録層全固形分の5~90質量の範囲であることが好ましい。F低分子親水性化合物本発明における画像記録層は、耐刷性を低下させることなく機上現像性を向上させるために、低分子親水性化合物を含有してもよい。低分子親水性化合物としては、例えば、水溶性有機化合物としては、エチレングリコール、ジエチレングリコール、トリエチレングリコール、プロピレングリコール、ジプロピレングリコール、トリプロピレングリコール等のグリコール類及びそのエーテル又はエステル誘導体類、グリセリン、ペンタエリスリトール、トリス2-ヒドロキシエチルイソシアヌレート等のポリオール類、トリエタノールアミン、ジエタノールアミン、モノエタノールアミン等の有機アミン類及びその塩、アルキルスルホン酸、トルエンスルホン酸、ベンゼンスルホン酸等の有機スルホン酸類及びその塩、アルキルスルファミン酸等の有機スルファミン酸類及びその塩、アルキル硫酸、アルキルエーテル硫酸等の有機硫酸類及びその塩、フェニルホスホン酸等の有機ホスホン酸類及びその塩、酒石酸、シュウ酸、クエン酸、リンゴ酸、乳酸、グルコン酸、アミノ酸類等の有機カルボン酸類及びその塩、等が挙げられる。本発明においてはこれらの中でも、ポリオール類、有機硫酸塩類、有機スルホン酸塩類の群から選ばれる少なくとも一つを含有させることが好ましい。有機スルホン酸塩の具体的な化合物としては、n-ブチルスルホン酸ナトリウム、n-ヘキシルスルホン酸ナトリウム、2-エチルヘキシルスルホン酸ナトリウム、シクロヘキシルスルホン酸ナトリウム、n-オクチルスルホン酸ナトリウムなどのアルキルスルホン酸塩;5,8,11-トリオキサペンタデカン-1-スルホン酸ナトリウム、5,8,11-トリオキサヘプタデカン-1-スルホン酸ナトリウム、13-エチル-5,8,11-トリオキサヘプタデカン-1-スルホン酸ナトリウム、5,8,11,14-テトラオキサテトラデコサン-1-スルホン酸ナトリウムなどのエチレンオキシド鎖を含むアルキルスルホン酸塩;ベンゼンスルホン酸ナトリウム、p-トルエンスルホン酸ナトリウム、p-ヒドロキシベンゼンスルホン酸ナトリウム、p-スチレンスルホン酸ナトリウム、イソフタル酸ジメチル-5-スルホン酸ナトリウム、1-ナフチルスルホン酸ナトリウム、4-ヒドロキシナフチルスルホン酸ナトリウム、1,5-ナフタレンジスルホン酸ジナトリウム、1,3,6-ナフタレントリスルホン酸トリナトリウムなどのアリールスルホン酸塩、特開2007-2764540026~0031、特開2009-1545250020~0047に記載の化合物などが挙げられる。塩は、カリウム塩、リチウム塩でもよい。有機硫酸塩としては、ポリエチレンオキシドのアルキル、アルケニル、アルキニル、アリール又は複素環モノエーテルの硫酸塩が挙げられる。エチレンオキシド単位は1~4であるのが好ましく、塩は、ナトリウム塩、カリウム塩又はリチウム塩が好ましい。これらの具体例としては、特開2007-2764540034~0038に記載の化合物が挙げられる。上記の低分子親水性化合物は、疎水性部分の構造が小さくて界面活性作用がほとんどないため、湿し水が画像記録層露光部画像部へ浸透して画像部の疎水性や皮膜強度を低下させることがなく、画像記録層のインキ受容性や耐刷性を良好に維持できる。これら低分子親水性化合物の画像記録層への添加量は、本発明のa重合性ベタイン化合物の添加量と合わせて、画像記録層全固形分量の0.5質量以上20質量以下であることが好ましい。より好ましくは1質量以上15質量以下であり、更に好ましくは2質量以上10質量以下である。この範囲で良好な機上現像性と耐刷性が得られる。これらの化合物は単独で用いてもよく、2種以上を混合して用いてもよい。G感脂化剤本発明の画像記録層には、着肉性を向上させるために、画像記録層にホスホニウム化合物、含窒素低分子化合物、アンモニウム基含有ポリマーなどの感脂化剤を用いることができる。特に、保護層に無機質の層状化合物を含有させる場合、これらの化合物は、無機質の層状化合物の表面被覆剤として機能し、無機質の層状化合物による印刷途中の着肉性低下を防止する。好適なホスホニウム化合物としては、特開2006-297907号公報及び特開2007-50660号公報に記載のホスホニウム化合物を挙げることができる。具体例としては、テトラブチルホスホニウムヨージド、ブチルトリフェニルホスホニウムブロミド、テトラフェニルホスホニウムブロミド、1,4-ビストリフェニルホスホニオブタン=ジヘキサフルオロホスファート、1,7-ビストリフェニルホスホニオヘプタン=スルファート、1,9-ビストリフェニルホスホニオノナン=ナフタレン-2,7-ジスルホナートなどが挙げられる。上記含窒素低分子化合物としては、アミン塩類、第4級アンモニウム塩類が挙げられる。またイミダゾリニウム塩類、ベンゾイミダゾリニウム塩類、ピリジニウム塩類、キノリニウム塩類も挙げられる。なかでも、第4級アンモニウム塩類、及びピリジニウム塩類が好ましい。具体例としては、テトラメチルアンモニウム=ヘキサフルオロホスファート、テトラブチルアンモニウム=ヘキサフルオロホスファート、ドデシルトリメチルアンモニウム=p-トルエンスルホナート、ベンジルトリエチルアンモニウム=ヘキサフルオロホスファート、ベンジルジメチルオクチルアンモニウム=ヘキサフルオロホスファート、ベンジルジメチルドデシルアンモニウム=ヘキサフルオロホスファート、特開2008-284858号公報0021~0037、特開2009-90645号公報0030~0057に記載の化合物などが挙げられる。上記アンモニウム基含有ポリマーとしては、その構造中にアンモニウム基を有すれば如何なるものでもよいが、側鎖にアンモニウム基を有するメタアクリレートを共重合成分として5~80モル含有するポリマーが好ましい。具体例としては、特開2009-208458号公報0089~0105に記載のポリマーが挙げられる。上記アンモニウム塩含有ポリマーは、下記の測定方法で求められる還元比粘度単位:ml/gの値で、5~120の範囲のものが好ましく、10~110の範囲のものがより好ましく、15~100の範囲のものが特に好ましい。上記還元比粘度を質量平均モル質量Mwに換算すると、10000~150000が好ましく、17000~140000がより好ましく、20000~130000が特に好ましい。<還元比粘度の測定方法>ポリマー固形分1gを、20mlのメスフラスコに秤量し、N-メチルピロリドンでメスアップした。この溶液を30°Cの恒温槽で30分間静置し、ウベローデ還元比粘度管粘度計定数=0.010cStsに入れて30°Cにて流れ落ちる時間を測定する。なお測定は同一サンプルで2回測定し、その平均値を算出する。同様にブランクN-メチルピロリドンのみの場合も測定し、下記式から還元比粘度ml/gを算出した。以下に、アンモニウム基含有ポリマーの具体例を示す。12-トリメチルアンモニオエチルメタクリレート=p-トルエンスルホナート/3,6-ジオキサヘプチルメタクリレート共重合体モル比10/90質量平均モル質量Mw4.5万22-トリメチルアンモニオエチルメタクリレート=ヘキサフルオロホスファート/3,6-ジオキサヘプチルメタクリレート共重合体モル比20/80Mw:6.0万32-エチルジメチルアンモニオエチルメタクリレート=p-トルエンスルホナート/ヘキシルメタクリレート共重合体モル比30/70Mw:4.5万42-トリメチルアンモニオエチルメタクリレート=ヘキサフルオロホスファート/2-エチルヘキシルメタクリレート共重合体モル比20/80Mw:6.0万52-トリメチルアンモニオエチルメタクリレート=メチルスルファート/ヘキシルメタクリレート共重合体モル比40/60Mw:7.0万62-ブチルジメチルアンモニオエチルメタクリレート=ヘキサフルオロホスファート/3,6-ジオキサヘプチルメタクリレート共重合体モル比25/75Mw:6.5万72-ブチルジメチルアンモニオエチルアクリレート=ヘキサフルオロホスファート/3,6-ジオキサヘプチルメタクリレート共重合体モル比20/80Mw:6.5万82-ブチルジメチルアンモニオエチルメタクリレート=13-エチル-5,8,11-トリオキサ-1-ヘプタデカンスルホナート/3,6-ジオキサヘプチルメタクリレート共重合体モル比20/80Mw:7.5万92-ブチルジメチルアンモニオエチルメタクリレート=ヘキサフルオロホスファート/3,6-ジオキサヘプチルメタクリレート/2-ヒドロキシ-3-メタクロイルオキシプロピルメタクリレート共重合体モル比15/80/5Mw:6.5万上記感脂化剤の含有量は、画像記録層の全固形分に対して0.01~30.0質量が好ましく、より好ましくは0.1~15.0質量、1~10質量が更に好ましい。Hその他更にその他の成分として、界面活性剤、着色剤、焼き出し剤、重合禁止剤、高級脂肪酸誘導体、可塑剤、無機微粒子、無機質層状化合物、及び共増感剤若しくは連鎖移動剤などを添加することができる。具体的には、特開2008-284817号公報の段落番号[0114]~[0159]、特開2006-091479号公報の段落番号[0023]~[0027]、米国特許公開2008/0311520号明細書[0060]に記載の化合物及び添加量が好ましい。I画像記録層の形成本発明における画像記録層は、例えば、特開2008-195018号公報の段落番号[0142]~[0143]に記載のように、必要な上記各成分を公知の溶剤に分散又は溶解して塗布液を調製し、これを支持体上にバーコーター塗布など公知の方法で塗布し、乾燥することで形成される。塗布、乾燥後に得られる支持体上の画像記録層塗布量固形分は、用途によって異なるが、一般的に0.3~3.0g/m2が好ましい。この範囲で、良好な感度と画像記録層の良好な皮膜特性が得られる。下塗り層本発明の平版印刷版原版は、画像記録層と支持体との間に下塗り層を設けることが好ましい。下塗り層は、露光部においては支持体と画像記録層との密着を強化し、未露光部においては画像記録層の支持体からのはく離を生じやすくさせるため、耐刷性を損なわず現像性を向上させるのに寄与する。また、赤外線レーザー露光の場合は、下塗り層が断熱層として機能することにより、露光により発生した熱が支持体に拡散して感度が低下するのを防ぐ。本発明の下塗り層は、上記エチレン性ポリマーが用いられる。また、画像記録層に上記エチレン性ポリマーが用いられる場合は、公知の下塗り層用化合物を用いてもよい。公知の下塗り用化合物としては、支持体表面に吸着可能な吸着性基、及び画像記録層と密着性を向上させるために架橋性基を有するものが好ましい。更に、スルホ基などの親水性付与基を有する化合物も好適な化合物として挙げることができる。これらの化合物は、低分子でも高分子ポリマーであってもよい。又、これらの化合物は必要に応じて2種以上を混合して使用してもよい。高分子ポリマーである場合は、吸着性基を有するモノマー、親水性基を有するモノマー、及び架橋性基を有するモノマーの共重合体が好ましい。支持体表面に吸着可能な吸着性基としては、フェノール性ヒドロキシ基、カルボキシ基、-PO3H2、-OPO3H2、-CONHSO2-、-SO2NHSO2-、-COCH2COCH3が好ましい。親水基としては、スルホ基が好ましい。架橋性基としてはメタクリル基、アリル基などが好ましい。この高分子ポリマーは、高分子ポリマーの極性置換基と、対荷電を有する置換基及びエチレン性不飽和結合を有する化合物との塩形成で導入された架橋性基を有してもよいし、上記以外のモノマー、好ましくは親水性モノマーが更に共重合されていてもよい。具体的には、特開平10-282679号公報に記載されている付加重合可能なエチレン性二重結合反応基を有しているシランカップリング剤、特開平2-304441号公報記載のエチレン性二重結合反応基を有しているリン化合物が好適に挙げられる。特開2005238816号、特開2005-125749号、特開2006-239867号、特開2006-215263号の各公報記載の架橋性基好ましくは、エチレン性不飽和結合基、支持体表面に相互作用する官能基、及び親水性基を有する低分子又は高分子化合物を含有するものも好ましく用いられる。より好ましいものとして、特開2005-125749号及び特開2006-188038号公報に記載の支持体表面に吸着可能な吸着性基、親水性基、及び架橋性基を有する高分子ポリマーが挙げられる。下塗り層用高分子樹脂中の不飽和二重結合の含有量は、高分子ポリマー1g当たり、好ましくは0.1~10.0mmol、最も好ましくは0.2~5.5mmolである。下塗り層用の高分子ポリマーは、質量平均モル質量が5000以上であるのが好ましく、1万~30万であるのがより好ましい。本発明の下塗り層は、上記下塗り層用化合物の他に、経時における汚れ防止のため、キレート剤、第2級又は第3級アミン、重合禁止剤、アミノ基又は重合禁止能を有する官能基とアルミニウム支持体表面と相互作用する基とを有する化合物等例えば、1,4-ジアザビシクロ[2,2,2]オクタンDABCO、2,3,5,6-テトラヒドロキシ-p-キノン、クロラニル、スルホフタル酸、ヒドロキシエチルエチレンジアミン三酢酸、ジヒドロキシエチルエチレンジアミン二酢酸、ヒドロキシエチルイミノ二酢酸などを含有することができる。下塗り層は、公知の方法で塗布される。下塗り層の塗布量固形分は、0.1~100mg/m2であるのが好ましく、1~30mg/m2であるのがより好ましい。支持体本発明の平版印刷版原版に用いられる支持体としては、公知の支持体が用いられる。なかでも、公知の方法で粗面化処理され、陽極酸化処理されたアルミニウム板が好ましい。また、上記アルミニウム板は必要に応じて、特開2001-253181号公報や特開2001-322365号公報に記載されている陽極酸化皮膜のマイクロポアの拡大処理や封孔処理、及び米国特許第2,714,066号、同第3,181,461号、同第3,280,734号及び同第3,902,734号の各明細書に記載されているようなアルカリ金属シリケートあるいは米国特許第3,276,868号、同第4,153,461号及び同第4,689,272号の各明細書に記載されているようなポリビニルホスホン酸などによる表面親水化処理を適宜選択して行うことができる。支持体は、中心線平均粗さが0.10~1.2μmであるのが好ましい。本発明の支持体には必要に応じて、裏面に、特開平5-45885号公報に記載されている有機高分子化合物、特開平6-35174号公報に記載されているケイ素のアルコキシ化合物を含むバックコート層を設けることができる。保護層本発明の平版印刷版原版は、必要に応じて画像記録層の上に保護層オーバーコート層を設けることができる。保護層は酸素遮断によって画像形成阻害反応を抑制する機能の他、画像記録層における傷の発生防止、及び高照度レーザー露光時のアブレーション防止の機能を有する。このような特性の保護層については、例えば、米国特許第3,458,311号明細書及び特公昭55-49729号公報に記載されている。保護層に用いられる酸素低透過性のポリマーとしては、水溶性ポリマー、水不溶性ポリマーのいずれをも適宜選択して使用することができ、必要に応じて2種類以上を混合して使用することもできる。具体的には、例えば、ポリビニルアルコール、変性ポリビニルアルコール、ポリビニルピロリドン、水溶性セルロース誘導体、ポリメタアクリロニトリル等が挙げられる。変性ポリビニルアルコールとしては、カルボキシ基又はスルホ基を有する酸変性ポリビニルアルコールが好ましく用いられる。具体的には、特開2005-250216号、特開2006-259137号の各公報記載の変性ポリビニルアルコールが好適に挙げられる。また、保護層には酸素遮断性を高めるため、特開2005-119273号公報に記載のように天然雲母、合成雲母等の無機質の層状化合物を含有することが好ましい。また、保護層には、可撓性付与のための可塑剤、塗布性を向上させための界面活性剤、表面の滑り性を制御する無機微粒子など公知の添加物を含むことができる。また、画像記録層の説明に記載した感脂化剤を保護層に含有させることもできる。保護層は、公知の方法で塗布される。保護層の塗布量としては、乾燥後の塗布量で、0.01~10g/m2の範囲であることが好ましく、0.02~3g/m2の範囲がより好ましく、最も好ましくは0.02~1g/m2の範囲である。平版印刷版の作製方法本発明における平版印刷版原版を画像露光して現像処理を行うことで平版印刷版を作製することができる。<画像露光>平版印刷版原版は、線画像、網点画像等を有する透明原画を通してレーザー露光するかデジタルデータによるレーザー光走査等で画像様に露光される。光源の波長は300~450nm又は750~1400nmが好ましく用いられる。300~450nmの光源の場合は、この波長領域に吸収極大を有する増感色素を画像記録層に含有する平版印刷版原版が好ましく用いられ、750~1400nmの光源の場合は、この波長領域に吸収を有する増感色素である赤外線吸収剤を画像記録層に含有する平版印刷版原版が好ましく用いられる。300~450nmの光源としては、半導体レーザーが好適である。750~1400nmの光源としては、赤外線を放射する固体レーザー及び半導体レーザーが好適である。赤外線レーザーに関しては、出力は100mW以上であることが好ましく、1画素当たりの露光時間は20マイクロ秒以内であるのが好ましく、また照射エネルギー量は10~300mJ/cm2であるのが好ましい。また、露光時間を短縮するためマルチビームレーザーデバイスを用いることが好ましい。露光機構は、内面ドラム方式、外面ドラム方式、フラットベッド方式等の何れでもよい。画像露光は、プレートセッターなどを用いて常法により行うことができる。機上現像の場合には、平版印刷版原版を印刷機に装着した後、印刷機上で画像露光を行ってもよい。<現像処理>現像処理は、1pHが2~14の現像液にて現像する方法現像液処理方式、又は、2印刷機上で、湿し水及び/又はインキを加えながら現像する方法機上現像方式で行うことができる。<現像液処理方式>現像液処理方式においては、画像露光された平版印刷版原版は、pHが2~14の現像液により処理され、非露光部の画像記録層が除去されて平版印刷版が作製される。高アルカリ性現像液pH12以上を用いる現像処理においては、通常、前水洗工程により保護層を除去し、次いでアルカリ現像を行い、後水洗工程でアルカリを水洗除去し、ガム液処理を行い、乾燥工程で乾燥して平版印刷版が作製される。本発明の好ましい態様によれば、pHが2~14の現像液が使用される。この態様においては、現像液中に界面活性剤又は水溶性高分子化合物を含有させることが好ましく、これにより現像とガム液処理を同時に行うことが可能となる。よって後水洗工程は特に必要とせず、1液で現像-ガム液処理を行うことができる。更に、前水洗工程も特に必要とせず、保護層の除去も現像-ガム液処理と同時に行うことができる。現像-ガム処理の後に、例えば、スクイズローラーを用いて余剰の現像液を除去した後、乾燥を行うことが好ましい。本発明における平版印刷版原版の現像液処理は、常法に従って、0~60°C、好ましくは15~40°C程度の温度で、例えば、画像露光した平版印刷版原版を現像液に浸漬してブラシで擦る方法、スプレーにより現像液を吹き付けてブラシで擦る方法等により行うことができる。本発明におけるpH2~14の現像液による現像処理は、現像液の供給手段及び擦り部材を備えた自動現像処理機により好適に実施することができる。擦り部材として、回転ブラシロールを用いる自動現像処理機が特に好ましい。また、自動現像処理機は現像処理手段の後に、スクイズローラー等の余剰の現像液を除去する手段や、温風装置等の乾燥手段を備えていることが好ましい。更に、自動現像処理機は現像処理手段の前に、画像露光後の平版印刷版原版を加熱処理するための前加熱手段を備えていてもよい。本発明において現像液処理に用いられる現像液は、pHが2~14の水溶液である。水を主成分水を60質量以上含有とする水溶液が好ましく、特に、界面活性剤アニオン系、ノニオン系、カチオン系、両性イオン系等を含有する水溶液や、水溶性高分子化合物を含有する水溶液が好ましい。界面活性剤と水溶性高分子化合物の両方を含有する水溶液も好ましい。現像液のpHは、より好ましくは3.5~13、更に好ましくは6~13、特に好ましくは65~10.5である。本発明の現像液に用いられるアニオン系界面活性剤としては、特に限定されないが、脂肪酸塩類、アビエチン酸塩類、ヒドロキシアルカンスルホン酸塩類、アルカンスルホン酸塩類、ジアルキルスルホコハク酸塩類、直鎖アルキルベンゼンスルホン酸塩類、分岐鎖アルキルベンゼンスルホン酸塩類、アルキルナフタレンスルホン酸塩類、アルキルジフェニルエーテルジスルホン酸塩類、アルキルフェノキシポリオキシエチレンアルキルスルホン酸塩類、ポリオキシエチレンアルキルスルホフェニルエーテル塩類、N-アルキル-N-オレイルタウリンナトリウム類、N-アルキルスルホコハク酸モノアミド二ナトリウム塩類、石油スルホン酸塩類、硫酸化ヒマシ油、硫酸化牛脂油、脂肪酸アルキルエステルの硫酸エステル塩類、アルキル硫酸エステル塩類、ポリオキシエチレンアルキルエーテル硫酸エステル塩類、脂肪酸モノグリセリド硫酸エステル塩類、ポリオキシエチレンアルキルフェニルエーテル硫酸エステル塩類、ポリオキシエチレンスチリルフェニルエーテル硫酸エステル塩類、アルキル燐酸エステル塩類、ポリオキシエチレンアルキルエーテル燐酸エステル塩類、ポリオキシエチレンアルキルフェニルエーテル燐酸エステル塩類、スチレン-無水マレイン酸共重合物の部分けん化物類、オレフィン-無水マレイン酸共重合物の部分けん化物類、ナフタレンスルホン酸塩ホルマリン縮合物類等が挙げられる。この中で、アルキルベンゼンスルホン酸塩類、アルキルナフタレンスルホン酸塩類、アルキルジフェニルエーテルジスルホン酸塩類が特に好ましく用いられる。本発明の現像液に用いられるカチオン系界面活性剤としては、特に限定されないが、従来公知のものを用いることができる。例えば、アルキルアミン塩類、第四級アンモニウム塩類、アルキルイミダゾリニウム塩、ポリオキシエチレンアルキルアミン塩類、ポリエチレンポリアミン誘導体が挙げられる。本発明の現像液に用いられるノニオン系界面活性剤としては、特に限定されないが、ポリエチレングリコール型の高級アルコールエチレンオキサイド付加物、アルキルフェノールエチレンオキサイド付加物、アルキルナフトールエチレンオキサイド付加物、フェノールエチレンオキサイド付加物、ナフトールエチレンオキサイド付加物、脂肪酸エチレンオキサイド付加物、多価アルコール脂肪酸エステルエチレンオキサイド付加物、高級アルキルアミンエチレンオキサイド付加物、脂肪酸アミドエチレンオキサイド付加物、油脂のエチレンオキサイド付加物、ポリプロピレングリコールエチレンオキサイド付加物、ジメチルシロキサン-エチレンオキサイドブロックコポリマー、ジメチルシロキサン-プロピレンオキサイド-エチレンオキサイドブロックコポリマー、多価アルコール型のグリセロールの脂肪酸エステル、ペンタエリスリトールの脂肪酸エステル、ソルビトール及びソルビタンの脂肪酸エステル、ショ糖の脂肪酸エステル、多価アルコールのアルキルエーテル、アルカノールアミン類の脂肪酸アミド等が挙げられる。この中で、芳香環とエチレンオキサイド鎖を有するものが好ましく、アルキル置換又は無置換のフェノールエチレンオキサイド付加物又はアルキル置換又は無置換のナフトールエチレンオキサイド付加物がより好ましい。本発明の現像液に用いられる両性イオン系界面活性剤としては、特に限定されないが、アルキルジメチルアミンオキシドなどのアミンオキシド系、アルキルベタインなどのベタイン系、アルキルアミノ脂肪酸ナトリウムなどのアミノ酸系が挙げられる。特に、置換基を有してもよいアルキルジメチルアミンオキシド、置換基を有してもよいアルキルカルボキシベタイン、置換基を有してもよいアルキルスルホベタインが好ましく用いられる。具体的には、特開2008-203359号の段落番号0256の式2で示される化合物、特開2008-276166号の段落番号0028の式I、式II、式VIで示される化合物、特開2009-47927号の段落番号0022~0029で示される化合物を用いることができる。界面活性剤は現像液中に2種以上用いてもよい。現像液中に含有される界面活性剤の量は、0.01~20質量が好ましく、0.1~10質量がより好ましい。本発明の現像液に用いられる水溶性高分子化合物としては、大豆多糖類、変性澱粉、アラビアガム、デキストリン、繊維素誘導体例えばカルボキシメチルセルロース、カルボキシエチルセルロース、メチルセルロース等及びその変性体、プルラン、ポリビニルアルコール及びその誘導体、ポリビニルピロリドン、ポリアクリルアミド及びアクリルアミド共重合体、ビニルメチルエーテル/無水マレイン酸共重合体、酢酸ビニル/無水マレイン酸共重合体、スチレン/無水マレイン酸共重合体、ポリビニルスルホン酸及びその塩、ポリスチレンスルホン酸及びその塩などが挙げられる。上記大豆多糖類は、公知のものが使用でき、例えば市販品として商品名ソヤファイブ不二製油株製があり、各種グレードのものを使用することができる。好ましく使用できるものは、10質量水溶液の粘度が10~100mPa/secの範囲にあるものである。上記変性澱粉も、公知のものが使用でき、例えば、トウモロコシ、じゃがいも、タピオカ、米、小麦等の澱粉を酸又は酵素等で1分子当たりグルコース残基数5~30の範囲で分解し、更にアルカリ中でオキシプロピレンを付加する方法等で作ることができる。水溶性高分子化合物は現像液中に2種以上併用することもできる。水溶性高分子化合物の現像液中における含有量は、0.1~20質量が好ましく、05~10質量がより好ましい。本発明で使用する現像液には、pH緩衝剤を含ませることができる。本発明の現像液には、pH2~14に緩衝作用を発揮する緩衝剤であれば特に限定なく用いることができる。本発明においては弱アルカリ性の緩衝剤が好ましく用いられ、例えば炭酸イオン及び炭酸水素イオン、ホウ酸イオン、水溶性のアミン化合物及びそのアミン化合物のイオン、及びそれらの併用などが挙げられる。すなわち、例えば炭酸イオン炭酸水素イオンの組み合わせ、ホウ酸イオン、又は水溶性のアミン化合物そのアミン化合物のイオンの組み合わせなどが現像液においてpH緩衝作用を発揮し、現像液を長期間使用してもpHの変動を抑制でき、従ってpHの変動による現像性低下、現像カス発生等を抑制できる。特に好ましくは、炭酸イオン及び炭酸水素イオンの組み合わせである。炭酸イオン及び炭酸水素イオンを現像液中に存在させるには、炭酸塩と炭酸水素塩を現像液に加えてもよいし、炭酸塩又は炭酸水素塩を加えた後にpHを調整することで、炭酸イオンと炭酸水素イオンを発生させてもよい。炭酸塩及び炭酸水素塩は、特に限定されないが、アルカリ金属塩であることが好ましい。アルカリ金属としては、リチウム、ナトリウム、カリウムが挙げられ、ナトリウムが特に好ましい。アルカリ金属は単独でも、二種以上を組み合わせて用いてもよい。炭酸イオン及び炭酸水素イオンの総量は、現像液に対して0.05~5molLが好ましく、0.07~2molLがより好ましく、0.1~1molLが特に好ましい。本発明の現像液は、有機溶剤を含有してもよい。含有可能な有機溶剤としては、例えば、脂肪族炭化水素類ヘキサン、ヘプタン、アイソパーE、H、Gエッソ化学株製等、芳香族炭化水素類トルエン、キシレン等、ハロゲン化炭化水素メチレンジクロライド、エチレンジクロライド、トリクレン、モノクロルベンゼン等、極性溶剤が挙げられる。極性溶剤としては、アルコール類メタノール、エタノール、プロパノール、イソプロパノール、1-ブタノール、1-ペンタノール、1-ヘキサノール、1-ヘプタノール、1-オクタノール、2-オクタノール、2-エチル-1-ヘキサノール、1-ノナノール、1-デカノール、ベンジルアルコール、エチレングリコールモノメチルエーテル、2-エトキシエタノール、ジエチレングリコールモノエチルエーテル、ジエチレングリコールモノヘキシルエーテル、トリエチレングリコールモノメチルエーテル、プロピレングリコールモノエチルエーテル、プロピレングリコールモノメチルエーテル、ポリエチレングリコールモノメチルエーテル、ポリプロピレングリコール、テトラエチレングリコール、エチレングリコールモノブチルエーテル、エチレングリコールモノベンジルエーテル、エチレングリコールモノフェニルエーテル、プロピレングリコールモノフェニルエーテル、メチルフェニルカルビノール、n-アミルアルコール、メチルアミルアルコール等、ケトン類アセトン、2-ブタノン、エチルブチルケトン、メチルイソブチルケトン、シクロヘキサノン等、エステル類酢酸エチル、酢酸プロピル、酢酸ブチル、酢酸アミル、酢酸ベンジル、乳酸メチル、乳酸ブチル、エチレングリコールモノブチルアセテート、プロピレングリコールモノメチルエーテルアセテート、ジエチレングリコールアセテート、ジエチルフタレート、レブリン酸ブチル等、その他トリエチルフォスフェート、トリクレジルフォスフェート、N-フェニルエタノールアミン、N-フェニルジエタノールアミン、N-メチルジエタノールアミン、N-エチルジエタノールアミン、4-2-ヒドロキシエチルモルホリン、N,N-ジメチルアセトアミド、N-メチルピロリドン等等が挙げられる。現像液に含有される有機溶剤は、2種以上を併用することもできる。有機溶剤が水に不溶な場合は、界面活性剤等を用いて水に可溶化して使用することも可能である。現像液が有機溶剤を含有する場合、安全性、引火性の観点から、有機溶剤の濃度は40質量未満が望ましい。本発明の現像液には上記成分の他に、防腐剤、キレート化合物、消泡剤、有機酸、無機酸、無機塩などを含有させることができる。具体的には、特開2007-206217号の段落番号0266~0270に記載の化合物を好ましく用いることができる。本発明の現像液は、露光された平版印刷版原版の現像液及び現像補充液として用いることができる。また、前述のような自動現像処理機に好ましく適用することができる。自動現像処理機を用いて現像する場合、処理量に応じて現像液が疲労してくるので、補充液又は新鮮な現像液を用いて処理能力を回復させてもよい。<機上現像方式>機上現像方式においては、画像露光された平版印刷版原版は、印刷機上で油性インキと水性成分とを供給し、未露光部の画像記録層が除去されて平版印刷版が作製される。すなわち、平版印刷版原版を画像露光後、なんらの現像処理を施すことなくそのまま印刷機に装着するか、あるいは、平版印刷版原版を印刷機に装着した後、印刷機上で画像露光し、ついで、油性インキと水性成分とを供給して印刷すると、印刷途上の初期の段階で、未露光部においては、供給された油性インキ及び/又は水性成分によって、未硬化の画像記録層が溶解又は分散して除去され、その部分に親水性の表面が露出する。一方、露光部においては、露光により硬化した画像記録層が、親油性表面を有する油性インキ受容部を形成する。最初に版面に供給されるのは、油性インキでもよく、水性成分でもよいが、水性成分が除去された画像記録層成分によって汚染されることを防止する点で、最初に油性インキを供給することが好ましい。このようにして、平版印刷版原版は印刷機上で機上現像され、そのまま多数枚の印刷に用いられる。油性インキ及び水性成分としては、通常の平版印刷用の印刷インキと湿し水が好適に用いられる。本発明の平版印刷版原版からの平版印刷版の作製方法においては、現像方式を問わず、必要に応じて、露光前、露光中、露光から現像までの間に、平版印刷版原版の全面を加熱してもよい。この様な加熱により、画像記録層中の画像形成反応が促進され、感度や耐刷性の向上や感度の安定化等の利点が生じ得る。また、現像液処理方式の場合、画像強度や耐刷性の向上を目的として、現像処理後の画像に対し、全面後加熱若しくは全面露光を行うことも有効である。通常、現像前の加熱は150°C以下の穏和な条件で行う事が好ましい。温度が高すぎると、未露光部が硬化してしまう等の問題を生じることがある。現像後の加熱には非常に強い条件を利用する。通常は100~500°Cの範囲である。温度が低いと十分な画像強化作用が得られず、高すぎる場合には支持体の劣化、画像部の熱分解といった問題を生じることがある。以下、実施例により本発明を詳細に説明するが、本発明はこれらに限定されるものではない。なお、高分子化合物において、分子量は質量平均モル質量Mwであり、繰り返し単位の比率は、特別に規定したもの以外は、モル百分率である。[本発明のエチレン性ポリマーの合成例]ベタイン構造を少なくとも2つ有するモノマーの合成ステップ1攪拌機、温度計を備えた300ml三口フラスコに3,3’-イミノビスN,N-ジメチルイソプロピルアミン25.10g、炭酸カリウム31.02g、酢酸エチル100g及び水50gを秤取し、氷浴中でアクリル酸クロリド11.76gを30分かけて滴下した。0°Cで更に30分攪拌し、生成する白色沈殿をろ別した。有機相を無水硫酸マグネシウムで乾燥し、溶媒を減圧留去した。得られた黄色の粗生成物をアルミナカラムクロマトグラフィー酢酸エチル/メタノール展開で精製して、N,N-ビス3-ジメチルアミノプロピルアクリルアミド7.73gを得た。ステップ2攪拌機、温度計及び還流管を備えた200ml三口フラスコに、ステップ1で得られたN,N-ビス3-ジメチルアミノプロピルアクリルアミド7.73g、pメトキシフェノール3.0mg、アセトニトリル40gを秤取した。室温で1,4-ブタンスルトン8.77gを滴下し、80°Cに昇温して4時間反応させた。放冷後、デカンテーションにより上澄みを除去し、精製した白色沈殿をメタノール20ml/酢酸エチル800mlでリスラリーした後、沈殿物を窒素雰囲気下での吸引ろ過により回収した。40°Cの減圧オーブンにて乾燥し、白色固体のビス型スルホベタイン化合物15.30gを得た。上記白色固体の化合物のNMR測定結果を下に示す。1H-NMR400MHz、D2O:δ=662ppm、616ppm、579ppm、340315ppm、296ppmg:12H、s、284ppmh:4H、t、196169ppmijk:12H、mエチレン性ポリマーP-80の合成1000mlの4つ口フラスコに撹拌機、温度計、滴下ロート、窒素導入管、還流冷却器を施し、窒素ガスを導入して脱酸素を行いつつ、ポリエチレングリコールメチルエーテルメタクリレートPEGMAエチレングリコールの平均の繰返し単位は4510g、上記で合成したビス型スルホベタインモノマー5g、蒸留水200g及びn-プロパノール200gを加えて内温が70°Cとなるまで加熱した。次に予め混合されたスチレンSt10g、アクリロニトリル75g及び2,2’-アゾビスイソブチロニトリル0.8gの混合物を1時間かけて滴下した。滴下終了後5時間そのまま反応を続けた後、2,2’-アゾビスイソブチロニトリル0.4gを添加し、内温を80°Cまで上昇させた。続いて、0.5gの2,2’-アゾビスイソブチロニトリルを6時間かけて添加した。合計で20時間反応させた段階でポリマー化は98以上進行しており、得られたポリマー微粒子の粒径分布は、粒子径150nmに極大値を有していた。[平版印刷版原版の作製]下記仕様の、アルミニウム支持体、下塗り層、画像記録層、保護層を表10-1~表10-3に示すように組み合わせて本発明の平版印刷版原版A-1~A-89及び比較用の平版印刷版原版B-1~B-10を作製した。アルミニウム支持体1の作製厚み0.3mmのアルミニウム板材質:JISA1050の表面の圧延油を除去するため、10質量アルミン酸ソーダ水溶液を用いて50°Cで30秒間脱脂処理を施した後、毛径0.3mmの束植ナイロンブラシ3本とメジアン径25μmのパミス-水懸濁液比重1.1g/cm3を用いアルミニウム表面を砂目立てして、水でよく洗浄した。この板を45°Cの25質量水酸化ナトリウム水溶液に9秒間浸漬してエッチングを行い、水洗後、更に60°Cで20質量硝酸水溶液に20秒間浸漬し、水洗した。この時の砂目立て表面のエッチング量は約3g/m2であった。次に、60Hzの交流電圧を用いて連続的に電気化学的な粗面化処理を行った。このときの電解液は、硝酸1質量水溶液アルミニウムイオンを0.5質量含む、液温50°Cであった。交流電源波形は、電流値がゼロからピークに達するまでの時間TPが0.8msec、duty比1:1、台形の矩形波交流を用いて、カーボン電極を対極として電気化学的な粗面化処理を行った。補助アノードにはフェライトを用いた。電流密度は電流のピーク値で30A/dm2、補助陽極には電源から流れる電流の5を分流させた。硝酸電解における電気量はアルミニウム板が陽極時の電気量175C/dm2であった。その後、スプレーによる水洗を行った。次に、塩酸0.5質量水溶液アルミニウムイオンを0.5質量含む、液温50°Cの電解液にて、アルミニウム板が陽極時の電気量50C/dm2の条件で、硝酸電解と同様の方法で、電気化学的な粗面化処理を行い、その後、スプレーによる水洗を行った。この板を15質量硫酸水溶液アルミニウムイオンを0.5質量含むを電解液として電流密度15A/dm2で2.5g/m2の直流陽極酸化皮膜を設けた後、水洗、乾燥し、アルミニウム支持体1を作製した。このようにして得られた支持体の中心線平均粗さJISB0601によるRa表示を直径2μmの針を用いて測定したところ、0.51μmであった。アルミニウム支持体2の作製厚さ0.24mmのアルミニウム板材質1050、調質H16を65°Cに保たれた5質量水酸化ナトリウム水溶液に浸漬し、1分間の脱脂処理を行った後、水洗した。このアルミニウム板を、25°Cに保たれた10質量塩酸水溶液中に1分間浸漬して中和した後、水洗した。次いで、このアルミニウム板を、0.3質量の塩酸水溶液中で、25°C、電流密度100A/dm2の条件下に交流電流により60秒間電解粗面化を行った後、60°Cに保たれた5質量水酸化ナトリウム水溶液中で10秒間デスマット処理を行った。このアルミニウム板を、15質量硫酸水溶液中で、25°C、電流密度10A/dm2、電圧15Vの条件下に1分間陽極酸化処理を行い、アルミニウム支持体2を作製した。その中心線表面粗さRaを測定したところ、0.44μmであった。下塗り層の形成以下の組成を有する下塗り層塗布液を支持体にバーコーターで塗布し、100°Cにて1分間乾燥して下塗り層を形成した。下塗り層の乾燥塗布量は20mg/m2であった。<下塗り層用塗布液1>表10記載の下塗りポリマー又は下記下塗り層用化合物Z-1若しくは下記比較用下塗り層用化合物Z-20.18gヒドロキシエチルイミノ二酢酸0.10gメタノール55.24g水6.15g画像記録層1の形成下記組成の画像記録層塗布液1をバー塗布した後、90°Cで60秒間オーブン乾燥し、乾燥塗布量1.3gm2の画像記録層1を形成した。<画像記録層塗布液1>表10記載のバインダーポリマー又は下記バインダーポリマーZ-3Mw:8万若しくは下記比較用バインダーポリマーZ-4Mw:8万0.34g下記重合性化合物1PLEX6661-O、デグサジャパン製0.58g下記増感色素10.06g下記重合開始剤10.18g下記連鎖移動剤10.02gε―フタロシアニン顔料の分散物0.40g顔料:15質量部、分散剤:10質量部、シクロヘキサノン:15質量部熱重合禁止剤N-ニトロソフェニルヒドロキシルアミンアルミニウム塩0.01g下記フッ素系界面活性剤1Mw:10、0000.001gポリオキシエチレン-ポリオキシプロピレン縮合物0.02g株ADEKA製、プルロニックL44黄色顔料の分散物0.04g黄色顔料NovopermYellowH2Gクラリアント製:15質量部、分散剤:10質量部、シクロヘキサノン:15質量部1-メトキシ-2-プロパノール3.5g2-ブタノン8.0g画像記録層2の形成下記組成の画像記録層塗布液2をバー塗布した後、100°Cで60秒間オーブン乾燥し、乾燥塗布量1.0g/m2の画像記録層2を形成した。画像記録層塗布液2は下記感光液1及び疎水化前駆体液1を塗布直前に混合し攪拌することにより調製した。<感光液1>表10記載のバインダーポリマー又は下記バインダーポリマーZ-5若しくは下記比較用バインダーポリマーZ-60.162g下記赤外線吸収染料10.030g下記重合開始剤30.162g重合性化合物アロニックスM215、東亞合成株製0.285gパイオニンA-20竹本油脂株製0.055g下記感脂化剤10.044g上記フッ素系界面活性剤10.008g2-ブタノン1.091g1-メトキシ-2-プロパノール8.609g<疎水化前駆体液1>下記疎水化前駆体水分散液12.640g蒸留水2.425g疎水化前駆体水分散液1の製造1000mlの4つ口フラスコに撹拌機、温度計、滴下ロート、窒素導入管、還流冷却器を施し、窒素ガスを導入して脱酸素を行いつつ蒸留水350mLを加えて内温が80°Cとなるまで加熱した。分散剤としてドデシル硫酸ナトリウムを1.5g添加し、更に開始剤として過硫化アンモニウム0.45gを添加し、次いでグリシジルメタクリレート45.0gとスチレン45.0gとの混合物を滴下ロートから約1時間かけて滴下した。滴下終了後5時間そのまま反応を続けた後、水蒸気蒸留で未反応単量体を除去した。その後冷却しアンモニア水でpH6に調整し、最後に不揮発分が15質量となるように純水を添加してポリマー微粒子からなる疎水化前駆体水分散液1を得た。このポリマー微粒子の粒径分布は、粒子径60nmに極大値を有していた。粒径分布は、ポリマー微粒子の電子顕微鏡写真を撮影し、写真上で微粒子の粒径を総計で5000個測定し、得られた粒径測定値の最大値から0の間を対数目盛で50分割して各粒径の出現頻度をプロットして求めた。なお非球形粒子については写真上の粒子面積と同一の粒子面積を持つ球形粒子の粒径値を粒径とした。画像記録層3の形成下記組成の画像記録層塗布液3をバー塗布した後、70°C、60秒でオーブン乾燥し、乾燥塗布量0.6g/m2の画像記録層3を作製した。<画像記録層塗布液3>ポリマー微粒子水分散液[下記1~5]20.0g赤外線吸収染料2下記構造0.2g重合開始剤Irgacure250チバスペシャリティケミカルズ製0.5g重合性化合物SR399サートマー社製1.50gメルカプト-3-トリアゾール0.2gByk336BykChimie社製0.4gKlucelMHercules社製4.8gELVACITE4026IneosAcrylica社製2.5gn-プロパノール55.0g2-ブタノン17.0gなお、上記組成中の商品名で記載の化合物は下記の通りである。Irgacure250:4-メトキシフェニル[4-2-メチルプロピルフェニル]ヨードニウム=ヘキサフルオロホスファート75質量プロピレンカーボナート溶液SR399:ジペンタエリスリトールペンタアクリレートByk336:変性ジメチルポリシロキサン共重合体25質量キシレン/メトキシプロピルアセテート溶液KlucelM:ヒドロキシプロピルセルロース2質量水溶液ELVACITE4026:高分岐ポリメチルメタクリレート10質量2-ブタノン溶液ポリマー微粒子水分散液1~4の製造1000mlの4つ口フラスコに撹拌機、温度計、滴下ロート、窒素導入管、還流冷却器を施し、窒素ガスを導入して脱酸素を行いつつ、ポリエチレングリコールメチルエーテルメタクリレートPEGMAエチレングリコールの平均の繰返し単位は5010g、下記構造より選択されるベタイン化合物1~45g、蒸留水200g及びn-プロパノール200gを加えて内温が70°Cとなるまで加熱した。次に予め混合されたスチレンSt10g、アクリロニトリル75g及び2,2’-アゾビスイソブチロニトリル0.8gの混合物を1時間かけて滴下した。滴下終了後5時間そのまま反応を続けた後、2,2’-アゾビスイソブチロニトリル0.4gを添加し、内温を80°Cまで上昇させた。続いて、0.5gの2,2’-アゾビスイソブチロニトリルを6時間かけて添加した。合計で20時間反応させた段階でポリマー化は98以上進行しており、得られたポリマー微粒子の粒径分布は、1~4いずれも粒子径150nmに極大値を有していた。ポリマー微粒子水分散液5の製造1000mlの4つ口フラスコに撹拌機、温度計、滴下ロート、窒素導入管、還流冷却器を施し、窒素ガスを導入して脱酸素を行いつつ、ポリエチレングリコールメチルエーテルメタクリレートPEGMAエチレングリコールの平均の繰返し単位は5010g、蒸留水200g及びn-プロパノール200gを加えて内温が70°Cとなるまで加熱した。次に予め混合されたスチレンSt10g、アクリロニトリル80g及び2,2’-アゾビスイソブチロニトリル0.8gの混合物を1時間かけて滴下した。滴下終了後5時間そのまま反応を続けた後、2,2’-アゾビスイソブチロニトリル0.4gを添加し、内温を80°Cまで上昇させた。続いて、0.5gの2,2’-アゾビスイソブチロニトリルを6時間かけて添加した。合計で20時間反応させた段階でポリマー化は98以上進行しており、得られたポリマー微粒子の粒径分布は、粒子径150nmに極大値を有していた。ここで、粒径分布は、ポリマー微粒子の電子顕微鏡写真を撮影し、写真上で微粒子の粒径を総計で5000個測定し、得られた粒径測定値の最大値から0の間を対数目盛で50分割して各粒径の出現頻度をプロットして求めた。なお非球形粒子については写真上の粒子面積と同一の粒子面積を持つ球形粒子の粒径値を粒径とした。保護層1の形成以下の組成を有する保護層塗布液1を乾燥塗布量が0.75gm2となるようにバーを用いて塗布した後、125°Cで70秒間乾燥して保護層を形成した。<保護層塗布液1>ポリビニルアルコールPVA105株クラレ製、ケンカ度98.5モル、重合度50040gポリビニルピロリドンK30分子量:5万東京化成工業株製、分子量Mw=4万5gポリビニルピロリドン/酢酸ビニルLUVITECVA64WISP社製、共重合比=6/40.5g界面活性剤エマレックス710、日本エマルジョン株製0.5g水950g保護層2の形成以下の組成を有する保護層塗布液2を乾燥塗布量が0.75gm2となるようにバーを用いて塗布した後、125°Cで70秒間乾燥して保護層を形成した。<保護層塗布液2>下記の無機質層状化合物分散液11.5gスルホン酸変性ポリビニルアルコールの6質量水溶液0.55g日本合成化学工業製CKS50、けん化度99モル以上、重合度300ポリビニルアルコール6質量水溶液0.03gクラレ製PVA-405、けん化度81.5モル、重合度500界面活性剤の1質量水溶液日本エマルジョン製エマレックス7108.60gイオン交換水6.0g無機質層状化合物分散液1の調製イオン交換水193.6gに合成雲母ソマシフME-100コープケミカル株製6.4gを添加し、混合物をホモジナイザーを用いて平均粒径レーザー散乱法が3μmになるまで分散し、無機質層状化合物分散液1を調製した。得られた分散粒子のアスペクト比は100以上であった。[実施例1~40及び比較例1~9]平版印刷版原版の評価その1露光、現像及び印刷平版印刷版原版A-1~A-34及びB-1~B-3を、FUJIFILMElectronicImagingLtd.FFEI社製Violet半導体レーザープレートセッターVx9600InGaN系半導体レーザー発光波長405nm±10nm/出力30mWを搭載により画像露光した。画像露光は、解像度2、438dpiで、富士フイルム株製FMスクリーンTAFFETA20を用い、網点面積率が50となるように、版面露光量0.05mJ/cm2で行った。次いで、100°C、30秒間のプレヒートを行った後、下記の各現像液を用い、図1に示すような構造の自動現像処理機にて現像処理を実施した。自動現像処理機は、ポリブチレンテレフタレート製の繊維毛の直径200μm、毛の長さ17mmを植え込んだ外径50mmのブラシロールを1本有し、搬送方向と同一方向に毎分200回転ブラシの先端の周速0.52m/secさせた。現像液の温度は30°Cであった。平版印刷版原版の搬送は、搬送速度100cm/minで行った。現像処理後、乾燥部にて乾燥を行った。乾燥温度は80°Cであった。但し、現像液2を用いた際は、現像後乾燥工程を行う前に、水洗を行った。以下に、現像液1~4の組成を示す。下記組成においてニューコールB13日本乳化剤株製は、ポリオキシエチレンβ-ナフチルエーテルオキシエチレン平均数n=13であり、アラビアガムは、Mwが20万のものである。<現像液1>炭酸ナトリウム13.0g炭酸水素ナトリウム7.0gニューコールB1350.0gリン酸第一アンモニウム2.0g2-ブロモ-2-ニトロプロパンー1、3-ジオール0.01g2-メチル-4-イソチアゾリンー3-オン0.01gクエン酸三ナトリウム15.0g蒸留水913.98gこの現像液のpHは9.9であった。<現像液2>水酸化カリウム0.15gニューコールB135.0gキレスト400キレート剤0.1g蒸留水94.75gこの現像液のpHは11.5であった。<現像液3>アラビアガム25.0g酵素変性馬鈴薯澱粉70.0gジオクチルスルホコハク酸エステルのナトリウム塩5.0g第一リン酸アンモニウム1.0gクエン酸1.0g2-ブロモ-2-ニトロプロパン-1,3-ジオール0.01g2-メチル-4-イソチアゾリンー3-オン0.01g下記両性界面活性剤W-12.5g下記アニオン性界面活性剤AN-12.5g蒸留水824.98gリン酸及び水酸化ナトリウムを添加し、pHを4.5に調整<現像液4>水88.6g下記ノニオン系界面活性剤W-22.4g下記ノニオン系界面活性剤W-32.4gノニオン系界面活性剤1.0gエマレックス710、日本エマルジョン株製フェノキシプロパノール1.0gオクタノール0.6gN-2-ヒドロキシエチルモルホリン1.0gトリエタノールアミン0.5gグルコン酸ナトリウム1.0gクエン酸3ナトリウム0.5gエチレンジアミンテトラアセテート4ナトリウム0.05gポリスチレンスルホン酸1.0gVersaTL7730溶液、AlcoChemical社製リン酸を添加し、pHを7.0に調整得られた平版印刷版を、ハイデルベルグ社製印刷機SOR-Mに取り付け、湿し水EU-3富士フイルム株製エッチ液/水/イソプロピルアルコール=1/89/10容量比とTRANS-GN墨インキ大日本インキ化学工業株製とを用い、毎時6000枚の印刷速度で印刷を行った。評価各平版印刷版原版について、耐刷性、耐汚れ性、現像性を下記のように評価した。結果を表13に示す。<耐刷性>印刷枚数の増加にともない、徐々に画像記録層が磨耗しインキ受容性が低下するため、印刷用紙におけるインキ濃度が低下した。同一露光量で露光した印刷版において、インキ濃度反射濃度が印刷開始時よりも0.1低下したときの印刷枚数により、耐刷性を評価した。<耐汚れ性>印刷開始後20枚目の印刷物を抜き取り、非画像部に付着しているインキ濃度により耐汚れ性を評価した。目視評価で、10点満点で点数をつけた。点数の高い程、耐汚れ性が良好であることを表す。<現像性>種々の搬送速度にて現像処理を行い、得られた平版印刷版の非画像部のシアン濃度をマクベス濃度計により測定した。非画像部のシアン濃度がアルミニウム支持体のシアン濃度と同等になった搬送速度を求め、現像性とした。現像性評価は、比較例1を基準1.0として、各々、以下のように定義した相対現像性で表した。相対現像性の数値が大きい程、高現像性であり、性能が良好であることを表す。相対現像性=対象平版印刷版原版の搬送速度/基準平版印刷版原版の搬送速度[実施例41~95及び比較例10~16]平版印刷版原版の評価その2露光、機上現像及び印刷平版印刷版原版A-35~A-89及びB-4~B-10を、赤外線半導体レーザー搭載の富士フイルム株製LuxelPLATESETTERT-6000IIIにて、外面ドラム回転数1000rpm、レーザー出力70、解像度2400dpiの条件で露光した。露光画像にはベタ画像及び20μmドットFMスクリーンの50網点チャートを含むようにした。得られた露光済み原版を現像処理することなく、株小森コーポレーション製印刷機LITHRONE26の版胴に取り付けた。Ecolity-2富士フイルム株製/水道水=2/98容量比の湿し水とValues-GN墨インキ大日本インキ化学工業株製とを用い、LITHRONE26の標準自動印刷スタート方法で湿し水とインキとを供給して機上現像した後、毎時10000枚の印刷速度で、特菱アート76.5kg紙を用いて印刷を行った。評価各平版印刷版原版について、機上現像性、耐汚れ性、耐刷性を下記のように評価した。結果を表14と表15に示す。1機上現像性上記のように印刷を開始し、画像記録層の未露光部の印刷機上での機上現像が完了し、非画像部にインキが転写しない状態になるまでに要した印刷用紙の枚数を機上現像性として計測した。2耐刷性上述した機上現像性の評価を行った後、更に印刷を続けた。印刷枚数を増やしていくと徐々に画像記録層が磨耗するため印刷物上のインキ濃度が低下した。印刷物におけるFMスクリーン50網点の網点面積率をグレタグ濃度計で計測した値が印刷100枚目の計測値よりも5低下したときの印刷部数を刷了枚数として耐刷性を評価した。3耐汚れ性機上現像完了後20枚目の印刷物を抜き取り、非画像部に付着しているインキ濃度により耐汚れ性を評価した。目視評価で、10点満点で点数をつけた。点数の高い程、耐汚れ性が良好であることを表す。表13~15からわかるように、本発明によれば、良好な耐汚れ性を発揮しつつ、良好な現像性と耐刷性が両立した平版印刷版原版を提供可能である。本発明の作用機構は明確ではないが、以下のことが推測される。未露光部においては、高親水性のスルホベタイン構造を複数有する本発明の化合物によって湿し水の浸透性が向上し、良好な現像性を示すものと推定している。また、スルホベタイン構造を2つ有するモノマー構造とすることで耐刷性が予想外に向上したが、これは露光部においては、スルホベタイン構造を有するモノマー単位が熱分解して疎水化することにより湿し水の浸透性を低下させ、更に熱分解物がラジカル性化学種を含むことでラジカル重合を促進し、画像の硬化性がより増大するためではないかと推定している。"